(57)【要約】リガンド特性を有する有機化粧用活性成分、例えばアボベンゾンなどを、０．１ｗｔ％〜２０ｗｔ％、二酸化チタン微粒子材料を０．１ｗｔ％〜３０ｗｔ％含む化粧用組成物が提供され、二酸化チタンはルチル型であり、０．３５μｍ〜５μｍの幾何重量平均結晶サイズを有し、二酸化チタン微粒子は、シリカ被覆され、化粧用に許容可能な担体を用いて提供される。化粧用組成物は、広域スペクトルの日焼け防止剤として使用されることができ、変色が減少した良好な安定性を有する。
2021519342.tif 000002
【特許請求の範囲】
【請求項１】
化粧用組成物であって、
−リガンド特性を有する０．１ｗｔ％〜２０ｗｔ％の有機化粧用活性成分と、
−０．１ｗｔ％〜３０ｗｔ％の第一の二酸化チタン微粒子材料であって、前記二酸化チタンは、ルチル型であり、０．３５μｍ〜５μｍの幾何重量平均結晶サイズを有し、前記二酸化チタン粒子は、シリカ被覆で提供される第一の二酸化チタン微粒子材料と、
−化粧用に許容可能な担体と、
を含む、化粧用組成物。
【請求項２】
リガンド特性を有する有機化粧用活性成分のための、変色および／または効果の損失を防ぐ、または減少させるための化粧用組成物における二酸化チタン微粒子材料の使用であって、前記二酸化チタン微粒子材料は、請求項１に定義される通りである、使用。
【請求項３】
太陽放射における悪影響からのヒトの肌への損傷を防ぐ、または減少させる方法において使用するための請求項１に定義される化粧用組成物。
【請求項４】
化粧用組成物であって、
−０．１ｗｔ％〜３０ｗｔ％の第一の二酸化チタン微粒子材料であって、前記二酸化チタン微粒子材料は、請求項１に定義される通りである第一の二酸化チタン微粒子材料と、
−０．１ｗｔ％〜３０ｗｔ％の第二の二酸化チタン微粒子材料であって、前記二酸化チタンは、ルチル型であり、最大０．２μｍの幾何重量平均結晶サイズを有する第二の二酸化チタン微粒子材料と、
−化粧用に許容可能な担体と、
を含む、化粧用組成物。
【請求項５】
請求項４に記載の化粧用組成物であって、前記組成物は、
−リガンド特性を有する０．１ｗｔ％〜２０ｗｔ％の有機化粧用活性成分
をさらに含む、化粧用組成物。
【請求項６】
前記第一の二酸化チタンは、０．３５μｍ〜１．５μｍの幾何重量平均結晶サイズを有する、前述の請求項のいずれか１項に記載の化粧用組成物、その使用、または使用のための化粧用組成物。
【請求項７】
前記二酸化チタン微粒子の全重量に対するシリカの全重量を考慮した場合、前記第一の二酸化チタンは、シリカ被覆の０．１％ｗ／ｗ〜１０％ｗ／ｗの量を有する、前述の請求項のいずれか１項に記載の化粧用組成物、その使用、または使用のための化粧用組成物。
【請求項８】
前記第一の二酸化チタンは、アルミナ被覆を有しない、およびアルミナを含まない、前述の請求項のいずれか１項に記載の化粧用組成物、その使用、または使用のための化粧用組成物。
【請求項９】
前記第一の二酸化チタンは、シリコーンと共に処理されている、前述の請求項のいずれか１項に記載の化粧用組成物、その使用、または使用のための化粧用組成物。
【請求項１０】
リガンド特性を有する前記有機化粧用活性成分は、ＵＶ吸収剤、抗酸化剤、セルフ−タンニング剤、および乳化剤、並びにそれらの組み合わせから選択される、前述の請求項のいずれか１項に記載の化粧用組成物、その使用、または使用のための化粧用組成物。
【請求項１１】
リガンド特性を有する前記有機化粧用活性成分は、ケト−エノールＵＶ吸収剤、アスコ
ルビン酸、およびアスコルビン酸の配糖体、アスコルビン酸のエステル、および／またはアスコルビン酸の塩、フェノール酸、ビタミンＥおよびビタミンＥのエステル、ビタミンＡ、ビタミンＡのカロテン前駆体およびビタミンＡのエステル、エリソルビン酸およびエリソルビン酸の塩またはエステル、ケトースセルフ−タンニング剤、およびアクリルまたはアクリレート乳化剤、並びにそれらの組み合わせから選択される、請求項１０に記載の化粧用組成物、その使用、または使用のための化粧用組成物。
【請求項１２】
リガンド特性を有する前記有機化粧用活性成分は、ジケトン部分−Ｃ（Ｏ）ＣＨ２Ｃ（Ｏ）−を有する化合物、または芳香環（例えば、フラン環またはベンゼン環）における２つのオルトヒドロキシル基を有する化合物から選択される、前述の請求項のいずれか１項に記載の化粧用組成物、その使用、または使用のための化粧用組成物。
【請求項１３】
リガンド特性を有する前記有機化粧用活性成分は、ケト−エノールＵＶ吸収剤、または抗酸化剤であって、アスコルビン酸、エリソルビン酸、それらのグリコシド、それらのエステル、および／またはそれらの塩、およびベンゼン環上に２つのオルトヒドロキシル置換基を有するフェノール酸、およびそれらのエステルまたは塩から選択される抗酸化剤である、前述の請求項のいずれか１項に記載の化粧用組成物、その使用、または使用のための化粧用組成物。
【請求項１４】
リガンド特性を有する前記有機化粧用活性成分は、例えば、アボベンゾン、アセチルアセトン、ベンゾイルアセトン、ジベンゾイルメタン、ナフチルベンゾイルメタン、またはインドールベンゾイルメタンなどのケト−エノールＵＶ吸収剤、または抗酸化剤であって、アスコルビン酸、エリソルビン酸、およびそれらのエステルもしくは塩、例えば、それらのＣ１２〜Ｃ１８脂肪酸／アルコールエステル、および没食子酸、クロロゲン酸、エラグ酸、およびそれらのエステルもしくは塩、例えば、それらのＣ１〜Ｃ６アルキルエステルから選択される抗酸化剤である、請求項１３に記載の化粧用組成物、その使用、または使用のための化粧用組成物。
【請求項１５】
リガンド特性を有する前記有機化粧用活性成分は、例えば、アボベンゾン、アセチルアセトン、ベンゾイルアセトン、ジベンゾイルメタン、ナフチルベンゾイルメタンまたはインドールベンゾイルメタンなどのケト−エノールＵＶ吸収剤、または抗酸化剤であって、アスコルビン酸およびアスコルビン酸のエステル、例えばそれらのＣ１２〜Ｃ１８脂肪酸／アルコールエステル、並びに没食子酸および没食子酸のエステル、例えばそれらのＣ１〜６アルキルエステルから選択される抗酸化剤である、請求項１４に記載の化粧用組成物、その使用、または使用のための化粧用組成物。
【請求項１６】
リガンド特性を有する前記有機化粧用活性成分は、アボベンゾン、パルミチン酸アスコルビルおよび没食子酸プロピル、並びにそれらの組み合わせから選択される、請求項１５に記載の化粧用組成物、その使用、または使用のための化粧用組成物。
【請求項１７】
リガンド特性を有する前記有機化粧用活性成分は、前記化粧用組成物中に０．５ｗｔ％〜１５ｗｔ％の量で存在する、前述の請求項のいずれか１項に記載の化粧用組成物、その使用、または使用のための化粧用組成物。
【請求項１８】
前記化粧用組成物は、
・エマルジョンまたはマイクロエマルジョンとしての液体製剤、
・ゲル、
・油、クリーム、ミルク、またはローション、
・粉末、またはラッカー、または圧縮錠剤、または化粧のスティック、
・スプレー、またはエアロゾル、
・泡、または
・ペースト
の形態である、前述の請求項のいずれか１項に記載の化粧用組成物、その使用、または使用のための化粧用組成物。
【請求項１９】
前記化粧用組成物は、日焼け止め組成物である、前述の請求項のいずれか１項に記載の化粧用組成物、その使用、または使用のための化粧用組成物。
【請求項２０】
前記化粧用組成物は、１つ以上の付加的な日焼け止め活性剤をさらに含む、請求項１９に記載の化粧用組成物、その使用、または使用のための化粧用組成物。
【発明の詳細な説明】
【発明の詳細な説明】
【０００１】
本発明は、化粧用組成物に関し、日焼け止め製剤を含むが、日焼け止め製剤に限定されない。
［発明の背景］
日光が皮膚に及ぼす有害な影響は十分に実証されている。日光下で日常的な日々の活動を行うだけで、皮膚に重大な損傷を与えることができる。さらに、日光浴も、明らかに皮膚の損傷を引き起こすことができる。日光への長期暴露における主な短期的な危険は、紅斑、すなわち日焼けである。短期的な危険に加えて、皮膚表面の悪性変化などの長期的な危険がある。
【０００２】
紫外線（ＵＶ）放射は、３つの波長領域である、ＵＶ−Ａ（３２０ｎｍ−４００ｎｍ）、ＵＶ−Ｂ（２８０ｎｍ−３２０ｎｍ）およびＵＶ−Ｃ（１００ｎｍ−２８０ｎｍ）を包含する。
【０００３】
多数の疫学研究は、ＵＶ曝露、特にＵＶ−Ｂ曝露とヒト皮膚癌との間に強い関係を示す。ＵＶ−Ａ領域およびＵＶ−Ｂ領域の両方での紫外線放射における他の長期的な危険は、皮膚の早期老化である。この状況は、他の物理的な変化、例えば、ひび割れ、毛血管拡張症、太陽皮膚病、斑状出血、弾力性の喪失などと共に、皮膚のしわや色素変化によって特徴付けられる。
【０００４】
日焼け防止製品市場は、長年にわたってかなり成長しており、多くの新製品が毎年導入されている。以前は季節的な商売と見なされたものは、もはやそのようには見なされない。ＵＶ−ＡおよびＵＶ−Ｂフィルターなどの日焼け止め剤は、現在、多様なパーソナルケア製品、特に日常的に身に着けられる化粧用タイプの製品に含まれる。
【０００５】
科学的研究は、ＩＲ放射も皮膚細胞に損傷を引き起こし得ることを示している。ＩＲ型の放射は、ＵＶ放射よりもエネルギーは少ないけれども、皮膚の弛緩および細かい線やしわの形成を引き起こすだろう。したがって、太陽ＩＲは、ヒトの皮膚に重大な生物学的影響を及ぼすと予想される。
【０００６】
赤外線（ＩＲ）放射は、３つの波長領域である、ＩＲ−Ａ（７６０〜１４００ｎｍ）、ＩＲ−Ｂ（１４００〜３０００ｎｍ）、およびＩＲ−Ｃ（３０００ｎｍ〜１ｍｍ）を包含する。地球表面に到達する太陽エネルギーの半分は、７６０ｎｍ〜１ｍｍの全ＩＲ範囲にあり、２％が紫外線（ＵＶ）であり、４８％が可視である。
【０００７】
ＩＲ−Ａは、表皮層および真皮層を貫通することができ、皮膚温度を重大に上昇させることなく皮下組織に到達することができ、一方、ＩＲ−ＢおよびＩＲ−Ｃは、主に表皮層に吸収され、皮膚温度を重大に上昇させる。ヒト皮膚の慢性的な熱暴露は、皮膚に変化を引き起こし得る。例えば、皮膚状態熱性紅斑（ＥＡＩ）は、熱の形で赤外線への慢性的な暴露によって引き起こされる。
【０００８】
ＩＲおよび熱暴露は、皮膚の血管新生および炎症性細胞浸潤を誘発することができ、マトリックスメタロプロテイナーゼを誘導することによって真皮細胞外マトリックスを破壊させることができ、皮膚の早期老化につながる真皮構造タンパク質を変化させることができる。ＩＲ曝露は、皮膚癌を引き起こすと疑われる誘導反応性酸素種にも関連している。
【０００９】
化粧品業界は、特定の抗酸化物質を含むことによって、ＩＲ誘発効果の有害な結果から
皮膚の損傷を減少させると主張する製品を提供する。しかしながら、これらの製品は、活性酸素種の影響を制限するのに役立ち得るが、ＩＲ放射線による反応性酸素種の形成を妨げる、または減少する化粧品成分は、依然として珍しい。
【００１０】
可視光への暴露は避けられないと考えられ得る。しかしながら、可視光は皮膚内で望ましくない変化を引き起こすことも観察されている。
したがって、全ての太陽放射は皮膚に害を及ぼす恐れがあり、広範な波長スペクトルに対する保護が望ましい。
【００１１】
ＥＰ１５８０１６６は、熱赤外放射の高選択的遮蔽を有すると述べられる二酸化チタン粒子を記述する。これらの粒子は、０．５μｍ〜２．０μｍの一次粒子径(すなわち結晶サイズ)を有する。それらは、水和ＴｉＯ２から生産され、水和ＴｉＯ２は、アルミニウム化合物、カリウム化合物、および亜鉛化合物と混合され、その後、乾燥され、９００℃〜１，１００℃の温度で焼成される。このように生成されたＴｉＯ２粒子は、Ａｌ２Ｏ３の少なくとも０．０５重量％〜０．４重量％、およびＺｎＯの少なくとも０．０５重量％〜０．５重量％を含む。それらは、熱ＩＲ放射を遮蔽するための塗料、印刷用インク、またはプラスチック成形化合物に組み込まれることができること、および化粧品に組み込むためであることが記述される。
【００１２】
ＥＰ２２８５９１２は、二酸化チタン粒子材料および非−白色着色剤を含み、ビヒクル（ｖｅｈｉｃｌｅ）内に分散される着色組成物を記述する。ＴｉＯ２微粒子材料は、平均結晶サイズが０．４０μｍを超え、粒子の３０％以上が１μｍ未満となるような粒子サイズ分布を有する。ＴｉＯ２微粒子材料は、２つ以上の酸化物材料で被覆され、ここで、これらの酸化物材料のうちの１つは高密度なシリカ材料である。
【００１３】
ＵＳ２０１２／０１５０１５は、赤外線遮断粒子、および赤外線遮断粒子の表面に被覆された紫外線遮断粒子を含む複合粉末を提供する。赤外線遮断粒子の直径は、０．３８〜１．５μｍの範囲内であってもよい。紫外線遮断粒子の直径は８〜１５０ｎｍの範囲内であってもよい。複合粉末は、化粧品に使用のために記載される。
【００１４】
ＷＯ２０１１／０６１１３３は、局所組成物において、分散液の形態で局所組成物に粒子を組み込むことによって、内部無機シリカ被覆および外部シリコーン被覆を有する微粉末化二重被覆二酸化チタン粒子の水抵抗性を改良しようとする。分散液は、Ｃ１２〜１５アルキルベンゾエートおよびポリグリセリル−２ジポリヒドロキシステアレート中に微粉末化二重被覆二酸化チタン微粒子を含む。二酸化チタン微粒子は、一次粒子径、すなわち結晶サイズが、２〜１００ｎｍ、好ましくは５〜５０ｎｍを有する。前記分散液を含む局所組成物は、日焼け止めとして使用され得る。
【００１５】
ＥＰ２９８２３６３は、人間の健康／環境への懸念を有するフィルターを使用する必要はなく、ＵＶ−Ｂおよび／またはＵＶ−Ａ保護を提供することを目的としている。水性分散液が提供され、水性分散液は、ａ）２０．０〜６０．０ｗｔ．％の少なくとも１つの二酸化チタン含有材料、ｂ）０．１ｗｔ．％〜３．０ｗｔ．％の少なくとも1つの増粘剤、ｃ）安定剤、キレート剤、保存剤、湿潤剤、および抗酸化剤を含む群から選択される２．０ｗｔ．％〜１１．０ｗｔ．％の少なくとも２つの添加剤、およびｄ）最大１００．０ｗｔ％まで水でバランスをとること、を含む。一実施形態において、二酸化チタン含有材料は、ｉ）結晶型で、好ましくはルチルで二酸化チタン含有微粒子を含み、および／またはｉｉ）２０．０〜９００．０ｎｍ、好ましくは２０．０〜７００．０ｎｍ、および最も好ましくは２０．０〜５５０．０ｎｍの範囲の重量平均粒子サイズｄ５０値を有し、および／またはｉｉｉ）親水性被覆によって少なくとも部分的に覆われる二酸化チタン含有粒子を含む少なくとも一つの親水性二酸化チタン含有材料である。例えば、市販の超微粒子チ
タニアが使用され、ＵＶタイタン（Ｔｉｔａｎ）Ｍ０４０として販売される。
【００１６】
ＥＰ３０８７９７０は、目に入る場合の刺激を減らし、自然な肌色に仕上がるＵＶＢおよびＵＶＡ日焼け止めを得ることを目的とする。油中水乳化日焼け止め化粧品が記載され、（ａ）３０〜８０ｎｍの平均粒子サイズを有する５〜１５ｗｔ％の疎水化ルチル型結晶化二酸化チタン、（ｂ）０．１〜１０ｗｔ％の酸化鉄、（ｃ）２０〜８０ｎｍの平均粒子サイズを有する５〜１５ｗｔ％の疎水化酸化亜鉛、および（ｄ）１８０ｎｍ以上の平均粒子サイズを有する０〜１．０ｗｔ％の二酸化チタン白色顔料を含む。化粧品には、オクチルメトキシシンナメート、オクトクリレン、またはアボベンゾンは含まれない。
【００１７】
ＥＰ３１７３１３０は、ＡＵ２０１６２７３８３９としても公表され、化粧用製剤、特にオクトクリレンを含む日焼け止めで発生する悪臭の問題、およびチタニアを含む製剤中に発生しているガスの問題も考慮する。化粧用製剤は、ａ）２−エチルヘキシル−２−シアノ−３，３−ジフェニルアクリレート（オクトクリレン）、ｂ）エタノール、およびｃ）２〜１００ｎｍ、好ましくは５〜５０ｎｍの一次粒径サイズ、すなわち結晶サイズを有するルチル結晶構造の二酸化チタンを含むことが開示される。
【００１８】
ＵＶ減衰は、屋外での使用のための塗料などの他の技術分野でも知られる。ＥＰ２５３６７９３（ＷＯ２０１１／１０１６５８としても公開される)は、実質的にルチル晶癖、および０．５ミクロン以上の平均粒子サイズを有し、組成物の全容量に基づいて、１容量％〜４０容量％の範囲内の濃度で培地中に分散される、効果被覆微粒子材料を含むＵＶスクリーニング組成物を開示する。組成物は、着色または非着色されてもよく、いくつかの二酸化チタン組成物に対して観察されるＵＶ光活性化光触媒効果を増加させることなくＵＶ光保護を提供するために基板の一つ以上の表面に適用されてもよい。組成物は、例えば建築面、自動車、給水塔、携帯用容器、路面、織物、航空機、ボート、船、他の種類の船舶（ｗａｔｅｒ  ｃｒａｆｔ）、窓枠、サイディング、標識、家具、柵、デッキ、手すりなどの物品に使用されてもよい。
【００１９】
当業者は、結晶サイズ(一次粒子サイズとも称される)が粒子サイズ(二次粒子サイズとも称される)とは異なることを認識するだろう。粒子サイズは、それが使用されるシステムにおいて顔料の分散の有効性に依存する。粒子サイズは、結晶サイズ、および例えば乾式、湿式、または合体的なミル加工などの粉砕技術などの要因によって決定される。
【００２０】
従来のルチルＴｉＯ２は、０．１７〜０．２９μｍの平均結晶サイズを有し、一方、従来のアナターゼＴｉＯ２は、０．１０〜０．２５μｍの平均結晶サイズを有する。従来のルチルＴｉＯ２の粒子サイズは０．２５〜０．４０μｍであり、一方、従来のアナターゼＴｉＯ２は、０．２０〜０．４０μｍの粒子サイズを有する。
【００２１】
一般的には、二酸化チタンは、化粧用製剤の有効成分として知られている。しかしながら、ＴｉＯ２粒子の使用は、適合性の問題によって制限される。
アボベンゾンは、１−（４−メトキシフェニル）−３−（４−ｔｅｒｔ−ブチルフェニル）プロパン−１，３−ジオンとしても知られており、ＵＶ放射線の吸収剤である。最大３５７ｎｍの吸収を有するＵＶ−Ａ放射の全スペクトルを吸収する能力のために日焼け止め製剤において一般的に使用される。アボベンゾンは、１９７８年にヨーロッパで、１９８８年に米国で化粧用使用のために承認された。
【００２２】
アボベンゾンは、ＵＶ−Ｂ領域でより効果的である傾向がある鉱物日焼け止め剤と相補的であるべきである。しかしながら、二酸化チタンおよび酸化亜鉛を含む鉱物製品は、貯蔵においてアボベンゾンと反応することが明らかになっている。この反応は、製剤内の沈殿または結晶化につながることができる変色を生成する。変色は日焼け止め効果の喪失を
示す場合もある。
【００２３】
アボベンゾンは、ケト−エノール異性化を受けるという問題が知られている。例えば、鉄、アルミニウム、または亜鉛カチオンなどのカチオンとキレートすることができ、着色された水不溶性複合体を生成するエノレートアニオンが形成する。さらに、複合体は、切断機構を受けることになるので、アボベンゾン分子を化学的に不安定化することができる。
【００２４】
化粧品は、しばしば、着色剤、収斂剤、および皮膚調整剤として鉄含有化合物を利用する。したがって、これらのキレート問題は一般的に起きる。
これらのキレートの問題に加えて、アボベンゾンを含む多くのＵＶ吸収剤は、吸収されたエネルギーが光分解および/または光反応性を引き起こす光解離性を示すので、当該有効性を低下させる。
【００２５】
ＷＯ２０１２／０７８９６１は、アボベンゾンに対するこの安定性の問題を認識し、アボベンゾンと共に使用するための特定のキレートポリマーを提供し、そのことはアボベンゾン鉄キレートの形成を低減または防止すると記述される。
【００２６】
ジヒドロキシアセトン（ＤＨＡ）は、セルフタンニング剤としてよく知られているが、分解および安定性の問題を有することができる製品のさらなる例を表す。二酸化チタンのいくつかの形態の存在下で、二酸化チタンは、有効性の損失および黄色から茶色への変色を伴って分解することができる。
【００２７】
パルミチン酸アスコルビルおよび没食子酸プロピルを含む抗酸化物質は、二酸化チタンの存在下で変色することもでき、一方、他の抗酸化物質、例えば、ジ−アルファ−トコフェロール（ビタミンＥ）、ジ−アルファ−トコフェリルアセテート、およびビタミンＡ−パルミテートなどは、二酸化チタンの存在下で、変色することなく有効性の損失を受ける可能性がある。
【００２８】
一方、化粧用エマルジョン中の合成乳化剤として使用されるポリアクリレートは、エマルジョン不安定化につながる有効性の損失を伴って、二酸化チタンの存在による影響を受けることができる。
【００２９】
したがって、ＴｉＯ２製品は、例えば、有効性の喪失、および／または望ましくない(黄色、茶色または赤色)変色の生成などの有害な効果を有する特定の一般的な化粧用成分と貯蔵において相互作用することが知られているという問題が残る。実際、変色は有効性の損失を示す可能性がある。
【００３０】
したがって、ＴｉＯ２の存在下でアボベンゾンおよび他の化粧用成分を安定化する必要性が残っている。
［発明の概要］
本発明は、第１の態様において、
−リガンド特性を有する０．１ｗｔ％〜２０ｗｔ％の有機化粧用活性成分と、
−０．１ｗｔ％〜３０ｗｔ％の二酸化チタン微粒子材料であって、二酸化チタンは、ルチル型であり、０．３５μｍ〜５μｍの幾何重量平均結晶サイズを有し、前記二酸化チタン微粒子は、シリカ被覆で提供される二酸化チタン微粒子材料と、
−化粧用に許容可能な担体と、
を含む、化粧用組成物を提供する。
【００３１】
予想外に、第１の態様における化粧用組成物は、例えば二酸化チタンなどの鉱物産物（
例えば、最大０．３μｍの幾何重量平均結晶サイズを有する超微粒子または色素性ルチルＴｉＯ２に関して）と共にリガンド特性を有する有機化粧用活性成分(例えば、アボベンゾンなど)を含む組成物に予測され得るものと比較して、有害な影響(例えば、変色および／または有効性の損失)を減少させた。
【００３２】
特に、第１の態様における化粧用組成物は、例えば二酸化チタンなどの鉱物産物（例えば、最大０．３μｍの幾何重量平均結晶サイズを有する超微粒子または色素性ルチルＴｉＯ２に関して）と共に、リガンド特性を有する有機化粧用活性成分、例えば、アボベンゾンなどを含む組成物に予測され得るものよりも変色が少ない。変色に関して参照する場合、変色は色の変化を意味する。色の変化は、例えば、コニカミノルタ（Ｋｏｎｉｃａ  Ｍｉｎｏｌｔａ）ＣＲ−４１０比色計などの比色計を使用して、知覚色空間で測定された距離であるΔＥ＊を測定することによって測定されることができる。０．２を超える、例えば、０．５以上または１．０以上などの違いは、変色と考慮され得る。
【００３３】
ルチル型であり、０．３５μｍから５μｍの幾何重量平均結晶サイズを有する二酸化チタン粒子（ここで、二酸化チタン粒子は、シリカ被覆を用いて提供される）の特定のクレームされた型の使用は、驚くべきことに、リガンド特性を有する有機化粧用活性成分、例えば、ジケトン部分−Ｃ（Ｏ）ＣＨ２Ｃ（Ｏ）−を含むケト−エノールＵＶ吸収剤、並びにアスコルビン酸、エリソルビン酸、それらのグリコシド、それらのエステル、および/またはそれらの塩、および芳香環上に２つのオルトヒドロキシル置換基を有するフェノール酸およびそれらのエステルまたは塩などの抗酸化剤に対する有害な影響（例えば、変色および／または有効性の損失)を防止する、または低減させることが明らかになっている。特に、当該使用は、例えば、アボベンゾン、パルミチン酸アスコルビル、および没食子酸プロピルなどの活性化粧用成分を含有する組成物の変色を防止する、または低減させることが示されている。
【００３４】
したがって、本発明は、第２の態様において、リガンド特性を有する有機化粧用活性成分に関して、有害な影響（例えば、変色および／または有効性の損失)を防止する、または減少させるために、二酸化チタン微粒子材料の使用も提供し、二酸化チタンは、ルチル型であり、０．３５μｍから５μｍの幾何重量平均結晶サイズを有し、二酸化チタン粒子は、シリカ被覆を用いて提供される。
【００３５】
特に、化粧用組成物において、この特定の二酸化チタン微粒子材料を、リガンド特性を有する有機化粧用活性成分と組み合わせて使用することによって、従来の二酸化チタン微粒子材料を有する化粧用組成物において、リガンド特性を有する有機化粧用活性成分を用いることと関連する有害な影響が防止され、または減少する。このことは、特に、最大０．３μｍの幾何重量平均結晶サイズを有する超微粒子または色素性ルチルＴｉＯ２を参照してよい。
【００３６】
一実施形態において、クレームされた発明に係る特定の二酸化チタン微粒子材料は、従来の二酸化チタン微粒子材料、例えば、最大０．３μｍの幾何重量平均結晶サイズを有する超微粒子または色素性ルチルＴｉＯ２などの代わりに使用される。別の実施形態において、クレームされた発明に係る特定の二酸化チタン微粒子材料は、従来の二酸化チタン微粒子材料、例えば、最大０．３μｍの幾何重量平均結晶サイズを有する超微粒子または色素性ルチルＴｉＯ２などに加えて使用される。
【００３７】
一実施形態において、変色の減少がある。リガンド特性を有する有機化粧用活性成分の変色の減少は、最大０．３μｍの幾何重量平均結晶サイズを有する超微粒子または色素性ルチルＴｉＯ２である参照を用いることと比較して、定義された二酸化チタン粒子材料を使用する場合にΔＥ＊値を参照することによって確認されてもよい。暗状態で、７日間保
存後（および／または４週間保存後、および／または１２月保存後）に測定されたΔＥ＊値は、１０％以上、例えば、２０％以上、または３０％以上、または４０％以上、減少され得る。いくつかの場合において、当該ΔＥ＊値は、５０％以上、例えば、６０％以上、または７０％以上、または８０％以上、減少され得る。
【００３８】
さらに、第１の態様における化粧用組成物において使用される二酸化チタン材料は、ＩＲ保護効果を有するだけでなく、ＵＶ保護効果にも寄与するという点で有益である。したがって、組成物は、広範なスペクトル日焼け止め剤として使用されることができる。組成物は、ＵＶおよび可視放射線、並びにこれらの波長から誘発される害に対するだけでなく、赤外線および誘発される負の影響、並びに波長の組み合わせに対しても、皮膚を保護するために使用されることができる。
【００３９】
したがって、本発明は、第３の態様において、太陽放射の有害な影響からのヒト皮膚への損傷を予防する、または減少させる方法における第１の態様で定義される化粧用組成物の使用を提供する。したがって、太陽放射の有害な影響からのヒト皮膚への損傷を予防する、または減少させる方法において使用のための第１の態様で定義される化粧用組成物の使用を提供する。この点に関して、化粧用組成物を、太陽への曝露前にヒトの皮膚に適用することができる。組成物は、一実施形態において、ＵＶおよびＩＲ放射線の両方に対する保護を提供してもよい。
【００４０】
第１の態様における化粧用組成物に使用される二酸化チタン材料は、自然な肌の色調に類似する色を有するという点でも有益である。これは、色調において青である小さな結晶サイズのチタニアとは対照的である。したがって、第一の態様における化粧用組成物は、例えば、ファンデーションおよびフェイスパウダーなどの化粧品に有用に使用されることができる。
【００４１】
本発明はさらに、第四の態様において、
−０．１ｗｔ％〜３０ｗｔ％の二酸化チタン微粒子材料であって、二酸化チタンは、ルチル型であり、０．３５μｍ〜５μｍの幾何重量平均結晶サイズを有し、二酸化チタン微粒子は、シリカ被覆で提供される二酸化チタン微粒子材料と、
−０．１ｗｔ％〜３０ｗｔ％の二酸化チタン微粒子材料であって、二酸化チタンは、ルチル型であり、最大０．２μｍの幾何重量平均結晶サイズを有する二酸化チタン微粒子材料と、
−化粧用に許容可能な担体と、
を含む、化粧用組成物を提供する。
【００４２】
（ａ）大きな二酸化チタンの特定のクレームされた型−ルチル型であり、０．３５μｍ〜５μｍの幾何重量平均結晶サイズを有し、ここで、二酸化チタン粒子は、シリカ被覆で提供される−と（ｂ）小結晶二酸化チタン−ルチル型であり、最大０．２μｍの幾何重量平均結晶サイズを有する−との組み合わせの使用が相乗効果につながることが明らかになっている。この点に関して、小結晶二酸化チタンと共に特定のクレームされた形の大結晶二酸化チタンを含む組成物のＳＰＦ値は、２つの材料の添加効果よりも予想外に大きいことが明らかになっている。
【００４３】
組み合わせにおいて２つの型の二酸化チタンの使用は、単独で使用される場合の２つの型の二酸化チタンの合計のＳＰＦ値よりはるかに大きなＳＰＦ値につながる可能性があるということは予測されないであろう。
【００４４】
さらに、これらの２つの型の二酸化チタンを組み合わせての使用は、１２カ月の加齢後も、スペクトル全体の阻止において重大な改善を生じさせる。これらの２つの型の二酸化
チタンの組み合わせは、小さな二酸化チタンを単独で使用する組成物と比較して、改善されたＵＶＡ保護および改善されたＵＶＢ保護の両方を有する。
【００４５】
したがって、第４の態様における化粧用組成物は、有益な広域スペクトル日焼け止め剤であることができ、著しい変色の欠点がない。
一実施形態において、本発明は、
−リガンド特性を有する０．１ｗｔ％〜２０ｗｔ％の有機化粧用活性成分と、
−０．１ｗｔ％〜３０ｗｔ％の二酸化チタン微粒子材料であって、二酸化チタンは、ルチル型であり、０．３５μｍ〜５μｍの幾何重量平均結晶サイズを有し、二酸化チタン微粒子は、シリカ被覆で提供される二酸化チタン微粒子材料と、
−０．１ｗｔ％〜３０ｗｔ％の二酸化チタン微粒子材料であって、二酸化チタンは、ルチル型であり、最大０．２μｍの幾何重量平均結晶サイズを有する二酸化チタン微粒子材料と、
−化粧用に許容可能な担体と、
を含む、化粧用組成物を提供する。
【００４６】
この組成物は、上記の利点のすべてを有するため、特に有利である。
一実施形態において、リガンド特性を有する有機化粧用活性成分は、ＵＶ吸収剤、例えば、アボベンゾンなどのケト−エノールＵＶ吸収剤である。
【００４７】
本発明の組成物は、本願に記述される必須成分および任意または全ての任意の成分を含む、本質的に本願に記述される必須成分および任意または全ての任意の成分から成り、または本願に記述される必須成分および任意または全ての任意の成分から単に成ることができる。量が与えられる場合はいつでも、特に明記されていない限り、または文脈が他のものであることを明らかにしない限り、重量である。
【００４８】
添付図面は、明細書の一部に組み込まれ、および一部を形成するものであり、本発明の実施形態を例示し、発明を限定するのではなく説明するのに役立つ。
【図面の簡単な説明】
【００４９】
【図１】図１は、実施例３において調製された酸化チタン含有製剤のＳＰＦ値を示す棒グラフである。
【図２】図２は、１月後および１年後の実施例５において調製された酸化チタン含有製剤の変色値ΔＥ＊を示す棒グラフである。
【発明を実施するための形態】
【００５０】
［発明の詳細な説明］
「大結晶」ＴｉＯ２材料
本発明の化粧用組成物は、ルチル型であり、０．３５μｍ〜５μｍの平均結晶サイズを有する二酸化チタンを含む。したがって、二酸化チタンは、大きな結晶サイズの顔料である。大きな結晶サイズのチタニアは、大きな粒子サイズのチタニアと同じではない。大きな結晶サイズのチタニアおよび大きな粒子サイズのチタニアの両方は、それ自体公知である。
【００５１】
例えば、ＷＯ２００９／１３６１４１およびＷＯ２０１６／１２８７２３などから、大きな結晶サイズのチタニア材料は、電磁スペクトルの近赤外部分を散乱するのに有用であるということが知られている。
【００５２】
本発明において、チタニア材料のこの特定の一部は、ＩＲ保護効果を有するだけでなく、ＵＶ保護効果にも寄与することを明らかにしている。
さらに、チタニア材料のこの特定の一部は、リガンド特性を有する化粧用活性成分に関連して、例えば、変色、有効性の損失、および/または乳化剤不安定化などの有害な影響を防止する、または低減させるために作用する。特に、チタニア材料のこの特定の一部は、化粧用活性成分の変色を防止する、または減少させるために作用し、化粧用活性成分は、リガンド特性を有し、ジケトン部分−Ｃ（Ｏ）ＣＨ２Ｃ（Ｏ）−を有するケトエノールＵＶ吸収剤、並びに例えば、アスコルビン酸、エリソルビン酸、それらのグリコシド、それらのエステル、および/またはそれらの塩、および芳香環上に２つのオルトヒドロキシル置換基を有するフェノール酸およびそれらのエステルまたは塩などの抗酸化剤、例えば、アボベンゾン、パルミチン酸アスコルビル、および没食子酸プロピルなどを含む。
【００５３】
さらに、チタニア材料のこの特定の一部は、例えば、超微粒子または色素性チタニアなどの小さな二酸化チタンと組み合わせて使用されると相乗効果を有することが明らかになっている。組み合わせ組成物の全ＳＰＦ値は、個々に使用される場合のチタニア材料のＳＰＦ値の合計よりも大きくなる。
【００５４】
本発明において、大きな結晶サイズのチタニアの結晶サイズの上限は、ザラザラに見えない、またはザラザラに感じない化粧用組成物の必要性によって明らかにされる。平均結晶サイズが５μｍを超える場合、組成物はこれらの特性を満たさないであろう。
【００５５】
一実施形態において、二酸化チタンは、最大４μｍの平均結晶サイズを有する。例えば、二酸化チタンは、最大３．８μｍ、例えば最大３．６μｍの平均結晶サイズを有してもよい。平均結晶サイズは、最大３．４μｍ、例えば最大３．２μｍ、または最大３μｍであってもよい。平均結晶サイズは、最大２．８μｍ、または最大２．６μｍ、例えば最大２．４μｍ、または最大２．２μｍであってもよい。
【００５６】
一実施形態において、二酸化チタンは、最大２．０μｍの平均結晶サイズを有する。例えば、二酸化チタンは、最大１．９μｍ、例えば最大１．８μｍの平均結晶サイズを有してもよい。平均結晶サイズは、最大１．７μｍ、例えば最大１．６μｍであってもよい。一実施形態において、二酸化チタンは、０．３５μｍ〜２μｍ、または０．４０μｍ〜２μｍの平均結晶サイズを有する。
【００５７】
一実施形態において、二酸化チタンは、最大１．５μｍの平均結晶サイズを有する。サイズにおけるこの最大限度は、製造の容易さの観点から好ましい。１．５μｍを超える結晶サイズの二酸化チタンを調製することができるが、従来の処理において使用される温度よりも高い温度が必要になり得る。
【００５８】
二酸化チタンの有利な効果は、０．３５μｍ以上の平均結晶サイズで確認される。
したがって、一実施形態において、二酸化チタンは、０．３５μｍ〜１．５μｍ、例えば、０．３５μｍ〜１．４μｍ、または０．３５μｍ〜１．３μｍ、または０．３５μｍ〜１．２μｍの平均結晶サイズを有する。
【００５９】
一実施形態において、二酸化チタンは、０．４０μｍ〜１．５μｍ、例えば、０．４０μｍ〜１．４μｍ、または０．４０μｍ〜１．３μｍ、または０．４μｍ〜１．２μｍ、または０．４μｍ〜１．１μｍの平均結晶サイズを有する。  二酸化チタンは、０．３５μｍ〜０．７μｍ、例えば、０．４μｍ〜０．７μｍの平均結晶サイズを有してもよい。チタニア結晶サイズが０．４ミクロン〜０．７ミクロンの範囲にある組成物は、チタニア結晶サイズが０．７ミクロンを超える範囲にある組成物よりも不透明である。いくつかの化粧用製剤にとって、不透明であると、例えば、製剤が、皮膚における望ましくない特徴（例えば、色素沈着または変色、跡（ｍａｒｋｓ）または傷跡（ｓｃａｒｓ）、傷（ｂｌｅｍｉｓｈｅｓ）など）を覆うことになり、望ましいことが理解されるであろう。
【００６０】
二酸化チタンは、０．７μｍ〜１．５μｍ、例えば、０．７μｍ〜１．２μｍ、または０．７μｍ〜１．０μｍの平均結晶サイズを有してもよい。いくつかの化粧用製剤にとって、半透明性が望ましく、例えば、半透明である日焼け止め剤は大衆的になり得ることは理解されるであろう。
【００６１】
平均結晶サイズは、擦り出された試料の透過型電子顕微鏡法によって、結果として得られる写真の画像分析（例えば、Ｑｕａｎｔｉｍｅｔ  ５７０  画像分析器を使用）を用いて決定されてもよい。これは、ＮＩＳＴからのラテックス  ナノスフェア（ＮＡＮＯＳＰＨＥＲＥ）商標サイズ規格３２００を参照することによって、１９９＋／−６ｎｍの認証サイズを有すると検証されてもよい。（クレームされた範囲の適切な精度を考慮する場合、当業者は、被覆の厚さがわずか数ｎｍの大きさであるため、対応する被覆産物の結晶サイズに測定可能な差がないことを理解するだろうけれども、）結晶サイズは、被覆されていないＴＩＯ２のために決定されてもよい。
【００６２】
従来のルチルＴｉＯ２は、０．１７μｍ〜０．２９μｍの平均結晶サイズを有し、一方、従来のアナターゼＴｉＯ２は、０．１０μｍ〜０．２５μｍの平均結晶サイズを有する。
【００６３】
結晶サイズは粒子サイズとは異なる。粒子サイズは、それが使用されるシステムにおける顔料の分散の有効性に依存する。粒子サイズは、例えば、結晶サイズ、および粉砕技術（例えば乾式、湿式、または合体的な粉砕）などの要因によって決定される。従来のルチルＴｉＯ２の粒子サイズは、０．２５μｍ〜０．４０μｍであり、一方、従来のアナターゼＴｉＯ２は、０．２０〜０．４０μｍの粒子サイズを有する。使用される技術が、結晶が互いに「塊になる」ようなものである場合、より大きな粒子サイズが生じる可能性がある。
【００６４】
本発明において、二酸化チタンは、Ｘ線沈降により決定されるように、０．４μｍより大きい平均粒子サイズを適切に有してもよい。例えば、平均粒子サイズは、０．４μｍより大きく、最大５μｍであり得る。
【００６５】
一実施形態において、使用される二酸化チタンは、粒子の３０％以上が１．５ミクロン未満であるような粒子サイズ分布を有する。粒子サイズ分布は、ブルックヘブン（Ｂｒｏｏｋｈａｖｅｎ）Ｘ線ディスク（ｄｉｓｋ）遠心分離機を使用することによって測定されてもよい。別の実施形態において、使用される二酸化チタンは、粒子の３０％以上が１ミクロン未満であるような粒子サイズ分布を有する。
【００６６】
二酸化チタンは、任意の公知の方法によって調製されることができる。例えば、いわゆる「硫酸塩」経路、またはいわゆる「塩化物」経路を使用してもよく、これらは、広範な商業的用途における２つの経路である。同様に、フッ化物工程、熱水工程、エアロゾル工程または浸出工程を、二酸化チタンを調製するために使用してもよい。
【００６７】
ａ）被覆前のＴｉＯ２の性質
二酸化チタンの性質および特性についての以下の考察は、被覆が適用される前の当該形態に関連することを当業者によって理解されるであろう。
【００６８】
本発明において使用される二酸化チタンは、ルチル結晶型である。これに関して、二酸化チタンは、ルチルが５０重量％以上、例えば６０重量％以上、例えば７０重量％以上、好ましくは８０重量％以上、より好ましくは９０重量％以上、最も好ましくは９５重量％以上、例えば、９９重量％以上、例えば、９９．５重量％以上である必要がある。
【００６９】
二酸化チタンは、白色または半透明であっても、着色されていてもよい。一実施形態において、二酸化チタンは、実質的に白色、例えば、９５より大きい明度Ｌ＊（ＣＩＥ  Ｌ＊ａ＊ｂ＊色空間）を有し、ａ＊値が５未満、ｂ＊値が５未満であってもよい。
【００７０】
二酸化チタンは、化粧用に許容可能であるものであれば、不純物を含んでもよい。二酸化チタンは、例えば、最大１０ｗｔ％以下、例えば８ｗｔ％以下、例えば５ｗｔ％以下、または２ｗｔ％以下のレベルまでの不純物を含んでもよい。これらの不純物は、不完全な精製の結果として生じ、例えば、鉄、シリカ、ニオビア、または二酸化チタン含有原料中に一般的に存在する他の不純物であってもよい。一実施形態において、二酸化チタンは、最大０．５ｗｔ％以下、例えば０．１ｗｔ％以下、例えば０．０１ｗｔ％以下のレベルまでの不純物を含んでもよく、これらの不純物は、例えば、鉄、リン、ニオビア、または二酸化チタン含有原料中に一般的に存在する他の不純物であってもよい。
【００７１】
好ましくは、二酸化チタンは、９０ｗｔ％以上、例えば９２ｗｔ％以上、例えば９３ｗｔ％以上のＴｉＯ２含有量を有する。より好ましくは、二酸化チタンは、９５ｗｔ％以上、例えば９９ｗｔ％以上、例えば９９．５ｗｔ％以上のＴｉＯ２含有量を有する。
【００７２】
本発明において使用される二酸化チタンは、任意にドープされてもよいが、好ましい実施形態において、二酸化チタンはドープされない。一実施形態において、微粒子材料は、ドープされた二酸化チタン、すなわち、ＴｉＯ２を含有する無機材料である、または当該無機材料含む。ドープされた二酸化チタンは、５０ｗｔ％以上、好ましくは６０ｗｔ％以上、例えば６５ｗｔ％以上、または７０ｗｔ％以上のＴｉＯ２含有量を有してもよい。好ましくは、ドープされた二酸化チタンは、８０ｗｔ％以上、好ましくは９０ｗｔ％以上のＴｉＯ２含有量を有してもよい。
【００７３】
ドープされた二酸化チタンは、ルチル結晶構造を有する。当業者が理解するように、これは、ドープされた二酸化チタンがルチルであることを必ずしも意味しないが、ルチルとイソ構造である材料である可能性がある。
【００７４】
ドープされた二酸化チタンは、例えば、カルシウム、マグネシウム、ナトリウム、リン、およびセシウムなどのドーパントを用いてドープされてもよい。
ドープされた二酸化チタンは、例えば、最大１０ｗｔ％以下、例えば、８ｗｔ％以下、例えば、５ｗｔ％以下のレベルまで不純物を含んでもよい。これらの不純物は、不完全な精製の結果として生じ、例えば、鉄、シリカ、ニオビア、または二酸化チタン含有原料中に一般的に存在する他の不純物であってもよい。
【００７５】
酸化チタンは、ホールおよび電子の再結合中心として作用する不純物を用いてドープされた格子を有し得る。例えば、Ｃｒ、Ｍｎ、Ｖは、全て、再結合を促進するためのドーパントとして使用することができる。これらの不純物は、沈殿したスラリー／パルプに塩を添加することにより、焼成前に塩の形で添加される傾向がある。代替的に、不純物を、制御された量でチタン鉱石から通過させることができる。使用されるドーパントの量は、耐久性の利点が色の劣化に対して平衡を保たなければならないので、一般的に２〜１０ｐｐｍである。
【００７６】
ｂ）被覆の性質
二酸化チタンはシリカを用いて被覆される。これに関して、高密度または非高密度のシリカ被覆を使用してもよい。
【００７７】
シリカを用いて被覆されている二酸化チタンに対して参照される場合、これは、被覆層の材料がシリカであり得る場合、材料のうち例えば、５０％ｗ／ｗ以上、例えば、７５％ｗ／ｗ以上、または９０％ｗ／ｗ以上シリカを含む被覆層を用いて被覆されている二酸化チタン微粒子に関する。
【００７８】
一実施形態において、被覆層は本質的にシリカからなる。一つの当該実施形態において、被覆層はシリカである。
シリカ被覆は、二酸化チタン微粒子をカプセル化し、不浸透性被覆を提供する。
【００７９】
被覆剤を、被覆層を適用するために使用することができる。被覆剤は、例えば、ＳｉＯ２、ケイ酸ナトリウム、ケイ酸カリウム、またはそれらの混合物であってもよい。ケイ酸を挙げてもよい。
【００８０】
一実施形態において、被覆層を適用するために使用される被覆剤は、高密度の形態で適用される二酸化ケイ素を含む。一つの当該実施形態において、被覆は、米国２，８８５，３６６に記述される型の高密度シリカ被覆を含む。
【００８１】
高密度シリカ被覆は、次の系列に沿った方法に従って適用されてもよい：
【００８２】
【化１】
2021519342.tif 000003
【００８３】
酸化物材料を用いての無機粒子の表面処理は、当技術分野でよく知られている。したがって、任意の適切な技術を、シリカ被覆を粒子に適用するステップにおいて使用することができる。
【００８４】
本発明の一実施形態において、二酸化チタン微粒子上のシリカ被覆の量は、粒子二酸化チタンの総重量に対するシリカの総重量を考慮すると、０．１％ｗ／ｗ〜１０％ｗ／ｗ、例えば、０．１％ｗ／ｗ〜９％ｗ／ｗ、または０．１％ｗ／ｗ〜８％ｗ／ｗ、または０．１％ｗ／ｗ〜７％ｗ／ｗである。
【００８５】
本発明の一実施形態において、二酸化チタン微粒子上のシリカ被覆の量は、微粒子二酸化チタンの総重量に対するシリカの総重量を考慮すると、０．１％ｗ／ｗ〜６％ｗ／ｗ、例えば、０．１％ｗ／ｗ〜５％ｗ／ｗ、または０．１％ｗ／ｗ〜４％ｗ／ｗである。
【００８６】
本発明の一実施形態において、二酸化チタン微粒子上のシリカ被覆の量は、微粒子二酸
化チタンの総重量に対するシリカの総重量を考慮すると、０．１５％ｗ／ｗ〜６％ｗ／ｗ、例えば、０．１５％ｗ／ｗ〜５％ｗ／ｗ、または０．１５％ｗ／ｗ〜４％ｗ／ｗである。
【００８７】
本発明の一実施形態において、二酸化チタン微粒子上のシリカ被覆の量は、微粒子二酸化チタンの総重量に対するシリカの総重量を考慮すると、０．２５％ｗ／ｗ〜６％ｗ／ｗ、例えば、０．２５％ｗ／ｗ〜５％ｗ／ｗ、または０．２５％ｗ／ｗ〜４％ｗ／ｗである。
【００８８】
二酸化チタン微粒子上のシリカ被覆の量は、微粒子二酸化チタンの総重量に対するシリカの総重量を考慮すると、０．５％ｗ／ｗ〜６％ｗ／ｗ；例えば、０．５％ｗ／ｗ〜５．５％ｗ／ｗ、または０．５％ｗ／ｗ〜５％ｗ／ｗ、または０．５％ｗ／ｗ〜４．５％ｗ／ｗ、または０．５％ｗ／ｗ〜４％ｗ／ｗ、または０．５％ｗ／ｗ〜３．５％ｗ／ｗであってもよい。
【００８９】
二酸化チタン微粒子上のシリカ被覆の量は、粒子二酸化チタンの総重量に対するシリカの総重量を考慮すると、１％ｗ／ｗ〜６％ｗ／ｗ；例えば、１％ｗ／ｗ〜５．５％ｗ／ｗ、または１％ｗ／ｗ〜５％ｗ／ｗ、または１％ｗ／ｗ〜４．５％ｗ／ｗ、または１％ｗ／ｗ〜４％ｗ／ｗ、または１％ｗ／ｗ〜３．５％ｗ／ｗであってもよい。好ましくは、二酸化チタン粒子上のシリカ被覆の量は、１％ｗ／ｗ〜３％ｗ／ｗであってもよい。
【００９０】
二酸化チタン粒子上の被覆の添加レベルに対して参照される場合、これはｗ／ｗ量として、すなわち、処理される二酸化チタン粒子の総重量に対して加えられる被覆材料の総重量として与えられる。したがって、例えば、シリカ被覆を考慮する場合、「ＳｉＯ２の添加レベルは、ＴｉＯ２に対して１．５％ｗ／ｗであった」と述べられ得る。
【００９１】
被覆材料は、分散液の形態で二酸化チタン粒子に適用されてもよい。これは、被覆材料を分散液に加えることよって、または分散液を被覆材料に加えることによるものであり得る。好ましくは、被覆材料および分散液の混合は、当技術分野で公知の従来の混合装置を使用して行われる。
【００９２】
混合は、任意の適切な時間、例えば、１分以上、２分以上、３分以上、４分以上、または５分以上行われてもよい。混合は３時間以下、例えば、２時間以下例えば、１時間以下行われるということであってもよい。一実施形態において、混合は、５分〜１時間、例えば、１０分〜４５分、例えば、２０分〜４０分、行われる。
【００９３】
被覆は、添加されてもすぐには反応しないことに注意すべきである。代わりに、当業者が理解するように、被覆は、続くｐＨ変化に応答して反応／沈殿する。シリカの場合、完全な高密度被覆の適用は、試薬がタンクに入った時点のｐＨ変化速度に依存する。このｐＨ変化速度は、一般的には、１時間あたりマイナス１〜マイナス２単位、例えば、１時間で約１．５単位である。
【００９４】
一実施形態において、被覆は、以下のように適用され得る。二酸化チタンの粒子を含む水性分散液を、攪拌用のタンクに導入する。その後、分散液の温度を調整し（例えば、７５℃から９０℃）、当該ｐＨを調整する（例えば、約１０．５）。その後、被覆材料を、所望の被覆を生成するために十分な量で攪拌タンクに導入する。例えば、１重量％の高密度シリカ被覆を生成するために、１％シリカ（二酸化チタンに対して％ｗｔ／ｗｔ）を３０分間にわたって攪拌タンクに加え、その後、３０分間混合する。一方、３重量％の高密度シリカ被覆を生成するために、３％シリカ（二酸化チタンに対する％ｗｔ／ｗｔ）を同じ方法で加える。一実施形態において、シリカを、被覆材料としてケイ酸ナトリウムの形
態で攪拌タンクに加えてもよい。粒子上に高密度シリカ被覆を沈殿させるために、例えば攪拌タンクに硫酸を加えることにより、ｐＨを調整する。特定の一実施形態において、硫酸を６０分間にわたって加え、ｐＨを約８にする。
【００９５】
もちろん、当業者は、この方法を、所望の、および発明の範囲内で、異なる量の被覆を添加するために、容易に変更することができると理解するであろう。シリカによるチタニアの被覆は、当業者によって容易に実施することができる。
【００９６】
二酸化チタンは、任意に、１つ以上の更なる被覆層を有し得る。これらの更なる被覆層は、シリカ被覆の上側または下側にあり得る。言い換えると、更なる被覆層は二酸化チタン粒子表面に隣接し、そして、シリカ被覆層は、更なる被覆層の上部にあるということであってもよく、またはシリカ被覆層は、二酸化チタン粒子表面に隣接し、そして、更なる被覆層は、シリカ被覆層の上部にあるということであってもよい。
【００９７】
一実施形態において、更なる被覆層はなく、すなわち、唯一の被覆はシリカである。
一実施形態において、更なる被覆層があり、更なる被覆層はアルミナを含む。他の実施形態において、更なる被覆層があり、更なる被覆層はアルミナを含まない。この材料は化粧用産業では望ましくないと考えられることが多いので、アルミナが存在しないことが好ましい可能性がある。アルミナはアボベンゾン変色にも関係している。アルミナが存在することの他の欠点は、アルミナは可視光領域で強い不透明性につながることであり、このことは常に望まれない。
【００９８】
一実施形態において、更なる被覆層があり、更なる被覆層は、無機酸化物およびリン酸塩から選択される１つ以上の材料を含む。例えば、更なる被覆層は、Ｔｉ、Ｚｒ、Ｚｎ、Ｐ、ＳｎおよびＣｅの酸化物から独立して選択される１つ以上の無機酸化物、並びに／またはＡｌ、Ｔｉ、Ｚｒ、およびＳｎのリン酸塩から独立して選択される１つ以上の無機リン酸塩を含んでもよい。
【００９９】
更なる被覆層の材料は、ＺｒＯ２、ＣｅＯ２、およびＰ２Ｏ５から独立して選択される１つ以上の無機酸化物、並びに／またはＡｌＰＯ４およびＺｒＰＯ４から独立して選択される１つ以上の無機リン酸塩であることが適切であり得る。
【０１００】
いくつかの実施形態において、更なる被覆層の材料は、一つの無機酸化物のみであると理解されるであろう。例えば、更なる被覆層の材料は、ＺｒＯ２のみ、またはＣｅＯ２のみ、またはＰ２Ｏ５のみであってもよい。他の実施形態において、第１の層の材料は２つの無機酸化物である。例えば、材料は、ＺｒＯ２と共にＳｉＯ２であってもよく、またはＣｅＯ２と共にＳｉＯ２であってもよく、またはＰ２Ｏ５と共にＳｉＯ２であってもよく、またはＣｅＯ２と共にＺｒＯ２であってもよく、またはＰ２Ｏ５と共にＺｒＯ２であってもよく、またはＰ２Ｏ５と共にＣｅＯ２であってもよい。
【０１０１】
他の実施形態において、第一の層のための材料は、一つの無機リン酸塩のみである。例えば、第一の層のための材料は、ＡｌＰＯ４のみであってもよく（当業者が理解するように、ＡｌＰＯ４はシリカとイソ構造であり、有用な高密度被覆を形成することができる）、または第一の層のための材料は、ＺｒＰＯ４のみであってもよい。
【０１０２】
更なる層がある場合、二酸化チタン微粒子上の更なる被覆材料の量は、微粒子二酸化チタンの総重量に対する被覆材料の総重量を考慮すると、０．１％ｗ／ｗ〜６％ｗ／ｗ、例えば、０．１％ｗ／ｗ〜５％ｗ／ｗ、または０．１％ｗ／ｗ〜４％ｗ／ｗ、例えば、０．５％ｗ／ｗ〜４％ｗ／ｗ、または０．５％ｗ／ｗ〜３．５％ｗ／、または０．５％ｗ／ｗ〜３％ｗ／ｗ、または０．５％ｗ／ｗ〜２．５％ｗ／ｗ、または０．５％ｗ／ｗ〜２％ｗ
／ｗであってもよい。
【０１０３】
一実施形態において、被覆の総量（シリカ被覆層に任意の更なる被覆層を加える）は、微粒子二酸化チタンの総重量に対する被覆材料の総重量を考慮すると、０．１５％ｗ／ｗ〜１０％ｗ／ｗ、例えば０．２５〜６％ｗ／ｗ、例えば、０．５％ｗ／ｗ〜５％ｗ／ｗ、または１％ｗ／ｗ〜４％ｗ／ｗである。
【０１０４】
一実施形態において、粒子は、凝固剤または分散剤で更に処理される。これは、被覆ステップの後に適切に行われる。微粒子無機材料は、更なる無機表面処理、および／または有機表面処理を受けてもよい。処理は、例えば、０．１ｗｔ％〜５ｗｔ％、例えば、０．２５ｗｔ％〜４ｗｔ％、または０．５ｗｔ％〜２ｗｔ％であってもよい。
【０１０５】
例えば、ポリオール、アミン（例えば、アルカノールアミン）、またはシリコーン誘導体などを用いた有機表面材料処理を、一実施形態において使用してもよい。これは、特に、分散性を改善し得る。使用され得る有機化合物の例は、トリメチロールプロパン、ペンタエリスリトール、トリエタノールアミン、ｎ−オクチルホスホン酸およびトリメチロールエタンである。
【０１０６】
一実施形態において、微粒子は、シリコーン（またはポリシロキサン）、例えば、ポリジメチルシロキサンなどを用いて処理される。処理は、０．１ｗｔ％〜５ｗｔ％、例えば、０．５ｗｔ％〜２ｗｔ％のレベルであってもよい。
【０１０７】
一実施形態において、微粒子は、ステアリン酸、トリメトキシカプリリルシラン、グリセリン、ジメチコン、水素ジメチコン、シメチコン、リン酸セチル、二酸化マンガン、トリエトキシカプリリルシラン、およびそれらの組み合わせ、から選択される物質を用いて処理される。
【０１０８】
一実施形態では、粒子のための全ての被覆および処理は、シリカ、水和シリカ、アルミナ、水酸化アルミニウム、ステアリン酸アルミニウム、ステアリン酸、トリメトキシカプリリルシラン、グリセリン、ジメチコン、水素ジメチコン、シメチコン、リン酸セチル、二酸化マンガン、およびトリエトキシカプリリルシラン、並びにそれらの組み合わせから単に選択される。
【０１０９】
一実施形態において、粒子のための全ての被覆および処理は、シリカ、水和シリカ、ステアリン酸、トリメトキシカプリリルシラン、グリセリン、ジメチコン、水素ジメチコン、シメチコン、リン酸セチル、二酸化マンガン、およびトリエトキシカプリリルシラン、並びにそれらの組み合わせから単に選択される。
【０１１０】
当業者が理解するように、二酸化チタンは、ミル加工ステップを含む工程を介して調製される。好ましいミル加工ステップは、微細媒体ミルおよびサンドミルから選択されるミルの使用を含む。そのようなミルにおいて、重力以外の手段によって加速される微粉砕媒体は、スラリー化された色素凝集物をサブミクロンサイズに減少させるために使用されてもよい。
【０１１１】
ミル加工ステップから得られる粒子は、その後、シリカ被覆、および任の更なる被覆層を用いて被覆される。
二酸化チタンの被覆は、当技術分野で公知のように、従来の色素材料の被覆と同様の方法で行われてもよい。したがって、二酸化チタンの被覆は、水中への材料の分散、その後の、例えばケイ酸ナトリウムなどの適切な被覆試薬を加えることを含む。その後、ｐＨを調整して、所望の水和酸化物を沈殿させ、材料の表面に被覆を形成する。
【０１１２】
被覆は、酸性ｐＨ（例えば、ｐＨ約１〜２）または塩基性ｐＨ（例えば、ｐＨ約９．５〜１２）のいずれかで粒子材料に適切な塩を添加することによって、中和して沈殿を生じさせることで一般的に達成され得る。塩を最初に添加し、その後に続いてｐＨを調整してもよく、あるいは、ｐＨは、塩が添加されている間に調整されてもよい。
【０１１３】
被覆形成後、被覆された材料は、被覆ステップおよび／または乾燥ステップによってくっつき合っている粒子を分離するために、例えば、流体エネルギーミルまたはマイクロナイザーなどで粉砕される前に洗浄および乾燥されてもよい。
【０１１４】
この最終ミル加工段階において、例えば、ポリオール、アミン、アルキルホスホン酸、シリコーンまたはシリコーン誘導体などを用いた無機表面処理または有機表面処理を必要に応じて適用してもよい。
【０１１５】
一実施形態において、微粒子材料は、特定のサイズの画分を選択的に除去するために処理されてもよい。例えば、直径が５μｍ以上の任意の粒子は除去されてもよく、一実施形態において、直径３μｍ以上の任意の粒子は除去されてもよい。当該粒子は、例えば、遠心分離処理などによって除去されてもよい。
【０１１６】
化粧用組成物において、大結晶二酸化チタンは、０．１ｗｔ％〜３０ｗｔ％、例えば、０．２ｗｔ％〜３０ｗｔ％、例えば、０．３ｗｔ％〜３０ｗｔ％である。大結晶二酸化チタンは、０．１ｗｔ％〜２５ｗｔ％、例えば、０．２ｗｔ％〜２５ｗｔ％、例えば、０．３ｗｔ％〜２５ｗｔ％であってもよい。大結晶二酸化チタンは、０．１ｗｔ％〜１５ｗｔ％、例えば、０．２ｗｔ％〜１５ｗｔ％、例えば、０．３ｗｔ％〜１５ｗｔ％であってもよい。
【０１１７】
一実施形態において、大結晶二酸化チタンは、０．５ｗｔ％〜３０ｗｔ％、例えば、０．５ｗｔ％〜２５ｗｔ％、例えば、０．５ｗｔ％〜２０ｗｔ％、または０．５ｗｔ％〜１５ｗｔ％である。一実施形態において、大結晶二酸化チタンは、１ｗｔ％〜３０ｗｔ％、例えば、１ｗｔ％〜２５ｗｔ％、例えば、１ｗｔ％〜２０ｗｔ％、または１ｗｔ％〜１５ｗｔ％である。一実施形態において、大結晶二酸化チタンは、２ｗｔ％〜３０ｗｔ％、例えば、２ｗｔ％〜２５ｗｔ％、例えば、２ｗｔ％〜２０ｗｔ％である。
【０１１８】
大結晶二酸化チタンは、５ｗｔ％〜３０ｗｔ％、例えば、５ｗｔ％〜２５ｗｔ％、例えば、５ｗｔ％〜２０ｗｔ％であってもよい。
一実施形態において、大結晶二酸化チタンは、２ｗｔ％〜１５ｗｔ％、例えば、３ｗｔ％〜１５ｗｔ％、例えば、５ｗｔ％〜１５ｗｔ％である。一実施形態において、大結晶二酸化チタンは、２ｗｔ％〜１０ｗｔ％、例えば、３ｗｔ％〜１０ｗｔ％、例えば、５ｗｔ％〜１０ｗｔ％である。
【０１１９】
［リガンド特性を有する有機化粧用活性成分］
本発明の組成物は、リガンド特性を有する有機化粧用活性成分を含む。本発明の組成物は、当該有機化粧用活性成分を１つのみ含んでもよく、または当該有機化粧用活性成分を２つ以上含んでもよい。
【０１２０】
この有機化粧用活性成分は、炭素−水素結合を含まなければならないという意味で、有機性である必要がある。
「化粧用活性成分」は、効果を与えるために化粧品組成物において使用されることができる成分に関する。化粧用活性成分は、日焼け防止効果、例えば、ＵＶ吸収効果またはＵＶ散乱効果などを与えてもよく、または化粧用活性成分は、抗酸化効果を与えてもよく、
または化粧用活性成分は、セルフタンニング効果を与えてもよく、化粧用活性成分は、乳化効果を与えてもよい。効果はこの列挙されるものに限定されず、当業者は、化粧用組成物に使用されることができる他の活性成分、およびそれらに関連する効果を認識するであろう。
【０１２１】
「リガンド特性」を有する成分は、他の成分に結合（または連結）できる成分に関する。したがって、「リガンド特性」を有する成分は、別の成分に（物理的または化学的に）吸着することが可能な１つ以上の官能基を有する有機分子である。
【０１２２】
具体的に、「リガンド特性」を有する成分は、二酸化チタンに（物理的または化学的に）吸着することが可能な１つ以上の官能基を有する有機分子であり、ここで二酸化チタンはルチル型であり、０．２μｍ〜０．３μｍの幾何重量平均結晶サイズを有し、ここで二酸化チタン微粒子は、アルミナ被覆を用いて提供される。これらの特性は、化粧用組成物において従来使用されている型の色素性ＴｉＯ２にとって一般的である。当該材料の例は、ＳＡＣＨＴＬＥＢＥＮ（登録商標）ＲＤＩ−Ｓである。
【０１２３】
本発明において、「リガンド特性」を有する成分は、したがって、化粧用組成物において従来使用されている型の色素性ＴｉＯ２に吸着することができ、特に、この吸着の結果として特性において１つ以上の変化を受ける成分であり得る。
【０１２４】
特性におけるこれらの変化は、色の変化、および／または着色された種の作成、および／または活性成分の効果の損失を含むが、これらに限定されない。この結合が起こる場合、活性成分を含む組成物にとって、官能特性において有害な変化および／または活性の低下もしくは損失を含む、結果的に望ましくない効果があり得る。
【０１２５】
活性成分が乳化剤である場合、乳化剤は、乳化剤を含むエマルション組成物の不安定化につながる可能性がある。活性成分が抗酸化剤である場合、抗酸化剤は、抗酸化剤を含む組成物の抗酸化特性の低下もしくは喪失、および／または変色につながる可能性がある。活性成分がセルフタンニング剤である場合、セルフタンニング剤は、セルフタンニング剤を含む組成物のセルフタンニング特性の低下もしくは損失、および／または変色につながる可能性がある。活性成分が日焼け防止剤、例えば、ＵＶ吸収剤である場合、日焼け防止剤は、日焼け防止剤を含む組成物の日焼け防止特性（例えば、ＵＶ保護特性）の低下もしくは損失、および／または変色につながる可能性がある。
【０１２６】
上述のように、吸収は、化学的または物理的であり得る。したがって、結合に関する参照は、金属結合、共有結合、およびイオン結合、並びに双極子間相互作用、ファンデルワールス力、ロンドン分散力、および水素結合を含む。
【０１２７】
一実施形態において、リガンド特性を有する化粧用活性成分は、ケト−エノールＵＶ吸収剤、特に、例えばアボベンゾンなどのジベンゾイルメタン誘導体であるＵＶ−Ａ吸収剤から選択される。ジベンゾイルメタン誘導体は、米国特許第４，４８９，０５７号、第４，３８７，０８９号、および第４，５６２，０６７号に記述される。
【０１２８】
アボベンゾンはケト−エノール異性化を受ける：
【０１２９】
【化２】
2021519342.tif 000004
【０１３０】
エノール型の弱酸性の性質、および電子抵抗性により、キレート化できるエノレートアニオンは、
【０１３１】
【化３】
2021519342.tif 000005
を形成する。
【０１３２】
この異性化はアボベンゾンに特有のものではないが、共鳴に関与するジケトン部分に起因する：
【０１３３】
【化４】
2021519342.tif 000006
【０１３４】
したがって、一実施形態において、リガンド特性を有する化粧用活性成分は、ジケトン部分−Ｃ（Ｏ）ＣＨ２Ｃ（Ｏ）−を含むケト−エノールＵＶ吸収剤である。このグループはキレート化の位置を提供し、したがって、当該グループを含むケト−エノールＵＶ吸収剤は、リガンド特性を有する化粧用活性成分である。
【０１３５】
理論に縛られることなく、これらのケト−エノールＵＶ吸収剤は、従来の二酸化チタンに吸着するであろうと考えられ、ここで、二酸化チタンはルチル型であり、０．２μｍ〜０．３μｍの幾何重量平均結晶サイズを有し、ここで、二酸化チタン微粒子は、ジケトン部分を介して行う吸着を伴なって、アルミナ被覆と共に提供される。しかしながら、本発明において使用される二酸化チタンは、大きな結晶サイズおよびシリカ被覆のために、同じ相互作用がジケトン部分で起こることを可能にしない。したがって、従来のチタニアの存在から一般的に見られる悪影響は、本発明にしたがってチタニアを使用する場合、観察されない。
【０１３６】
リガンド特性を有する化粧用活性成分は、式（Ｉ）のケト−エノールＵＶ吸収剤であってもよい：
【０１３７】
【化５】
2021519342.tif 000007
【０１３８】
式中、ＲＡおよびＲＢは互いに独立して、
・Ｃ１〜８（例えば、Ｃ１〜６、またはＣ１〜４、またはＣ１〜３、またはＣ１〜２）アルキルであって、直鎖または分岐であってもよく、ヒドロキシル、Ｃ１〜４（例えば、Ｃ１〜３、またはＣ１〜２）アルコキシ、または−ＮＲ’２（ここで、各Ｒ’は、同一または異なっていてもよく、水素、メチル、またはエチルである）から選択される１つ以上（例えば、１、２または３）の置換基を用いて任意に置換されてもよいＣ１〜８アルキル
・Ｃ５〜１６（例えば、Ｃ５〜１４、またはＣ６〜１２）アリールまたはヘテロアリールであって、ヒドロキシル、直鎖または分岐のＣ１〜４（例えば、Ｃ１〜３、またはＣ１〜２）アルキル、Ｃ１〜４（例えば、Ｃ１〜３、またはＣ１〜２）アルコキシ、または−ＮＲ’２（ここで、各Ｒ’は、同一または異なっていてもよく、水素、メチルまたはエチルである）から選択される１つ以上（例えば、１、２または３）の置換基を用いて任意に置換されてもよいＣ５〜１６アリールまたはヘテロアリール
から選択される。
アリール基またはヘテロアリール基は、単環式、または二環式、または三環式であってもよい。それは、縮合環系であり得る。適切な基の例は、ベンゼン、ナフテン、アントラセン、フェナントレンおよびインドレン、特にベンゼン、ナフテンおよびインドレンである。アリール基またはヘテロアリール基の炭素原子の数に対して参照する場合、これは、環系の数に関し、すなわち、任意の置換基を除外する。さらに、ヘテロアリール基を考慮する場合、述べられた炭素原子の数は、環系におけるＣ原子位置の総数であるが、ヘテロアリール基において、これらのＣ原子の１つ以上はＮ、Ｓ、またはＯによって置換されることを理解されるであろう。
【０１３９】
一実施形態において、リガンド特性を有する化粧用活性成分は、上記の式（Ｉ）のケト−エノールＵＶ吸収剤であり、ここで、ＲＡおよびＲＢは、互いに独立して、
・Ｃ１〜４、またはＣ１〜３、またはＣ１〜２アルキル
・Ｃ５〜１６、もしくはＣ５〜１４、もしくはＣ６〜１２アリール、またはヘテロアリールであって、直鎖または分岐のＣ１〜４、またはＣ１〜３、またはＣ１〜２アルキル、およびＣ１〜３またはＣ１〜２アルコキシから選択される１つ〜３つの置換基を用いて任意に置換されてもよいＣ５〜１６、もしくはＣ５〜１４、もしくはＣ６〜１２アリール、またはヘテロアリール
から選択される。
【０１４０】
ケト−エノールＵＶ吸収剤の具体例は、
アボベンゾン
【０１４１】
【化６】
2021519342.tif 000008
、アセチルアセトン
【０１４２】
【化７】
2021519342.tif 000009
、ベンゾイルアセトン
【０１４３】
【化８】
2021519342.tif 000010
、ジベンゾイルメタン
【０１４４】
【化９】
2021519342.tif 000011
、ナフチルベンゾイルメタン
【０１４５】
【化１０】
2021519342.tif 000012
、および
インドールベンゾイルメタン
【０１４６】
【化１１】
2021519342.tif 000013
を含む。
【０１４７】
一実施形態において、リガンド特性を有する化粧用活性成分は、アボベンゾン、アセチルアセトン、ベンゾイルアセトン、ジベンゾイルメタン、ナフチルベンゾイルメタン、およびインドールベンゾイルメタン、並びにそれらの組み合わせから選択される。
【０１４８】
一実施形態において、リガンド特性を有する化粧用活性成分は、ケト−エノールＵＶ−Ａ吸収剤から選択され、ケト−エノールＵＶ−Ａ吸収剤は、ジベンゾイルメタン誘導体であり、ここで、ジベンゾイルメタン誘導体は、式（ＩＩ）：
【０１４９】
【化１２】
2021519342.tif 000014
であり、
【０１５０】
式中、
ＲおよびＲ１は、それぞれ独立して、１〜８個の炭素原子（例えば、Ｃ１〜６、またはＣ１〜４、またはＣ１〜３、またはＣ１〜２）を有するアルキル基またはアルコキシ基であり、ｎは０〜３の整数であり、およびｎ’は１〜３の整数である。
【０１５１】
中心ジケトン部分がキレート化のための場所を提供し、したがって、これはリガンド特性を有する化粧用活性成分であることを理解することができる。
一実施形態において、ジベンゾイルメタン誘導体は、式（ＩＩＡ）：
【０１５２】
【化１３】
2021519342.tif 000015
であり、
【０１５３】
式中、Ｒ１は、水素、メチルまたはエチルを表し、Ｒ２は水素、メチルまたはエチルを表し、Ｒ３は直鎖または分岐Ｃ１〜８（例えば、Ｃ１〜６、またはＣ１〜４、またはＣ１〜３、またはＣ１〜２）アルキルラジカルを表す。次のアルキルラジカル、メチル、エチル、プロピル、イソプロピル、ブチル、イソブチル、ｔｅｒｔ．−ブチル、ペンチル、イソペンチル、ヘキシルおよびイソヘキシルが例として述べられてもよい。
【０１５４】
式（ＩＩＡ）における一実施形態において、Ｒ１は水素、メチル、またはエチルを表し、およびＲ２は、メチルまたはエチルを表す。例えば、Ｒ１は、水素、またはメチルを表
してもよく、および、Ｒ２はメチルを表してもよい。
【０１５５】
次のジベンゾイルメタン誘導体、
２−メチル−５−イソプロピル−４’−メトキシジベンゾイルメタン、
２−メチル−５−ｔｅｒｔ．−ブチル−４’−メトキシジベンゾイルメタン、
２，６−ジメチル−４−ｔｅｒｔ．−ブチル−４’−メトキシジベンゾイルメタン、
２，４−ジメチル−４’−メトキシジベンゾイルメタンが特に述べられてもよい。
【０１５６】
式（ＩＩＡ）における他の実施形態において、Ｒ１は水素を表し、およびＲ２は、水素を表す。一つの当該実施形態において、ジベンゾイルメタン誘導体は、アボベンゾンであり、したがって、式（ＩＩＢ）：
【０１５７】
【化１４】
2021519342.tif 000016
である。
【０１５８】
一実施形態において、リガンド特性を有する化粧用活性成分は、抗酸化剤から選択される。これらは、アスコルビン酸、エリソルビン酸、フェノール酸、ビタミンＥ、もしくはビタミンＡ、またはそれらの誘導体、例えばそれらのグリコシド、それらのエステル、それらの塩、およびそれらの前駆体が含まれ得る。
【０１５９】
抗酸化剤は、アスコルビン酸およびアスコルビル酸の誘導体から選択されてもよく、特に、アスコルビン酸、アスコルビン酸のグリコシド、アスコルビン酸のエステル、および／またはアスコルビン酸の塩から選択されてもよく、アスコルビル酸のグルコシド、フルクトシド、ガラクトシド、およびマンノシド、アスコルビン酸のリン酸塩、硫酸塩、脂肪酸、または脂肪アルコールエステル（例えば、Ｃ１２〜Ｃ１８脂肪酸／アルコールエステル）、およびアスコルビン酸のアルカリ金属塩、もしくはアルカリ土類金属塩、またはそれらのエステル（ここで、これらの塩は、アスコルビル酸のリン酸塩、硫酸塩、脂肪酸、または脂肪アルコールエステル、例えば、Ｃ１２〜Ｃ１８脂肪酸／アルコールエステルなどが、適切である）を含む。
【０１６０】
抗酸化剤は、例えば、パルミチン酸アスコルビル、アスコルビン酸、アスコルビン酸ナトリウム、アスコルビン酸カリウム、アスコルビン酸カルシウム、Ｌ−アスコルビン酸リン酸エステル、アスコルビルリン酸マグネシウム、アスコルビルリン酸ナトリウム、硫酸アスコルビル、アスコルビル２リン酸ナトリウム塩、およびアスコルビル−２−グルコシド、並びにそれらの組み合わせから選択されてもよい。これらは、従来の二酸化チタンの存在下で変色する可能性のある抗酸化剤である。一実施形態において、抗酸化剤は、パルミチン酸アスコルビルである。
【０１６１】
抗酸化剤は、代替的に、または付加的に、アスコルビン酸の立体異性体であってもよい。したがって、抗酸化剤は、エリソルビン酸、およびエリソルビン酸の誘導体、例えば、エリソルビン酸の塩、またはエリソルビン酸のエステル、例えば、エリソルビン酸のリン酸塩、または硫酸塩、またはＣ１〜Ｃ６アルキルエステル、およびエリソルビン酸のアルカリ金属塩、またはアルカリ土類金属塩、から選択されてもよい。エリソルビン酸または
エリソルビン酸の誘導体の例は、エリソルビン酸、またはエリソルビン酸の誘導体、例えば、エリソルビン酸、エリソルビン酸ナトリウム、エリソルビン酸カリウム、エリソルビン酸カルシウム、エリソルビン酸リン酸塩、エリソルビン酸硫酸塩、およびそれらの組み合わせを含む。
【０１６２】
アスコルビン酸およびエリソルビン酸は、フラン環に２つのオルトヒドロキシル基を有する。理論に縛られることなく、アスコルビン酸およびエリソルビン酸、並びにそれらの誘導体（例えば、それらのグリコシド、それらのエステル、および／またはそれらの塩など）は、従来の二酸化チタンに吸着するであろうと考えられ、ここで、二酸化チタンはルチル型であり、０．２μｍ〜０．３μｍの幾何重量平均結晶サイズを有し、および、ここで、二酸化チタン微粒子は、芳香環上の隣接するヒドロキシル基を介して行う吸着と共に、アルミナ被覆を用いて提供される。しかしながら、本発明において使用される二酸化チタンは、大きな結晶サイズ、およびシリカ被覆のために、オルトヒドロキシル基の位置で同じ相互作用が起こることを可能にしない。したがって、本発明に従ってチタニアを使用する場合、従来のチタニアの存在から一般的に見られる悪影響は観察されない。
【０１６３】
抗酸化剤は、代替的に、または付加的に、フェノール酸（例えば、クロロゲン酸、エラグ酸、および没食子酸など）、およびそれらのエステル、例えば、それらのＣ１〜Ｃ８またはＣ１〜Ｃ６アルキルエステル、またはそれらのＣ１２〜Ｃ１８脂肪酸／アルコールエステル、またはそれらの塩、例えば、アルカリ金属塩またはアルカリ土類金属塩から選択されてもよい。
【０１６４】
一実施形態において、抗酸化剤は、ベンゼン環上に２つのオルトヒドロキシル置換基を有するフェノール酸、およびフェノール酸のエステルまたは塩、例えば、没食子酸、クロロゲン酸、エラグ酸、および、それらのエステルまたは塩から選択される。
【０１６５】
理論に縛られることなく、これらのフェノール酸、およびそれらのエステルまたは塩は、従来の二酸化チタンに吸着するだろうと考えられ、ここで、二酸化チタンはルチル型であり、０．２μｍ〜０．３μｍの幾何重量平均結晶サイズを有し、および、ここで、二酸化チタン微粒子は、芳香環上の隣接するヒドロキシル基を介して行う吸着と共に、アルミナ被覆を用いて提供される。しかしながら、本発明において使用される二酸化チタンは、大きな結晶サイズ、およびシリカ被覆のために、オルトヒドロキシル基の位置で同じ相互作用が起こることを可能にしない。したがって、本発明に従ってチタニアを使用する場合、従来のチタニアの存在から一般的に見られる悪影響は観察されない。
【０１６６】
抗酸化剤は、例えば、クロロゲン酸、エラグ酸、没食子酸、没食子酸メチル、没食子酸エチル、没食子酸プロピル、没食子酸ブチル、および没食子酸ペンチル、並びにそれらの組み合わせから選択されてもよい。これらは、従来の二酸化チタンの存在下で変色する可能性のある抗酸化剤でもある。一実施形態において、抗酸化剤は、没食子酸プロピルである。
【０１６７】
抗酸化剤は、代替的に、または付加的に、トコフェロールおよびトコトリエノール（例えば、ビタミンＥ）、並びにそれらの誘導体から選択され得る。これらは、天然に存在するビタミンＥ、合成ビタミンＥ、鏡像異性的に純粋な形態のビタミンＥ（例えば、（＋）−α−トコフェロール）を含む。これらは、ビタミンＥ誘導体、例えば、ビタミンＥのエステル、例えば、酢酸塩、コハク酸塩、ニコチン酸塩またはリノール酸塩も含む。より水溶性の形態のビタミンＥ、例えば、トコフェレス−５、トコフェレス−１０、トコフェレス−１２、トコフェレス−１８、トコフェレス−５０、Ｄ−α−トコフェロールポリエチレングリコール１０００−コハク酸塩、およびそれらの組み合わせなども可能である。
【０１６８】
トコフェロール、およびトコトリエノール、またはそれらの誘導体の特定の例は、α−トコフェロール、β−トコフェロール、γ−トコフェロール、δ−トコフェロール、酢酸−α−トコフェロール、ニコチン酸−α−トコフェロール、リノール酸−α−トコフェロール、コハク酸−α−トコフェロール、並びにα−トコトリエノール、β−トコトリエノール、γ−トコトリエノール、およびδ−トコトリエノールを含む。これらは、従来の二酸化チタンの存在下で、変色することなく効果を損失し得る抗酸化剤である。一実施形態において、抗酸化剤は、ジ−アルファ−トコフェロール（ビタミンＥ）およびジ−アルファ−トコフェリル酢酸塩から選択される。
【０１６９】
抗酸化剤は、代替的に、または付加的に、ビタミンＡおよびビタミンＡの誘導体、例えば、ビタミンＡのエステル、例えば、酢酸塩およびパルミチン酸塩、並びにビタミンＡのカロテン前駆体などから選択され得る。これらは、天然に存在するビタミンＡ、ビタミンＡ−パルミチン酸塩およびビタミンＡ−酢酸塩、並びにベータ−カロテンを含む。これらは、従来の二酸化チタンの存在下で、変色することなく効果を損失し得る抗酸化剤である。一実施形態において、抗酸化剤はビタミンＡ−パルミチン酸塩である。
【０１７０】
一実施形態において、抗酸化剤は、アスコルビン酸、およびエリソルビン酸、並びにそれらの誘導体（例えば、それらのグリコシド、それらのエステル、および／またはそれらの塩など）、および、ベンゼン環上に２つのオルトヒドロキシル置換基を有するフェノール酸、およびフェノール酸のエステルまたは塩（例えば、没食子酸、クロロゲン酸、エラグ酸、およびそれらのエステルまたは塩）から選択され得る。
【０１７１】
他の実施形態において、抗酸化剤は、パルミチン酸アスコルビル、没食子酸プロピル、ジ−アルファ−トコフェロール（ビタミンＥ）、ジ−アルファ−トコフェリル酢酸塩、またはビタミンＡ−パルミチン酸塩、およびそれらの組み合わせから選択され得る。
【０１７２】
一実施形態において、抗酸化剤は、パルミチン酸アスコルビル、および没食子酸プロピル、並びにそれらの組み合わせから選択され得る。
一実施形態において、リガンド特性を有する化粧用活性成分は、セルフ−タンニング剤から選択される。ジヒドロキシアセトン（ＤＨＡ）は、セルフ−タンニング剤としてよく知られているが、劣化および安定性の問題を有する可能性がある。従来の二酸化チタンのいくつかの形態の存在下で、ジヒドロキシアセトンは、効果の損失および黄色から茶色への変色と共に、分解する可能性がある。
【０１７３】
一実施形態において、セルフ−タンニング剤は、ジヒドロキシアセトン、エリトルロース、ローソン（ｌａｗｓｏｎｅ）、チロシン、ジュグロン、グリセルアルデヒド、メチルグリオキサール、グリセロールアルデヒド、アロキサン、２，３−ジヒドロキシスクシンジアルデヒド、２，３−ジメトキシスクシンジアルデヒド、２−アミノ−３−ヒドロキシ−スクシンジアルデヒド、２−ベンジルアミノ−３−ヒドロキシスクシンジアルデヒド、６−アルド−Ｄ−フルクトース、ヒドロキシメチルグリオキサル、ムコンジアルデヒド、およびマレアルデヒド、並びにそれらの組み合わせから選択されてもよい。
【０１７４】
一実施形態において、セルフ−タンニング剤は、ケトースであってもよく、例えば、セルフ−タンニング剤は、ジヒドロキシアセトンおよびエリトルロース、並びにそれらの組み合わせから選択されてもよい。
【０１７５】
一実施形態において、リガンド特性を有する化粧用活性成分は、乳化剤から選択される。
一実施形態において、乳化剤は、アクリル乳化剤またはアクリレート乳化剤である。化粧用エマルジョンの合成乳化剤として使用されるポリアクリレートは、従来の二酸化チタ
ンの存在によって悪影響を受けて、効果の損失と共に、エマルジョン不安定化につながる可能性がある。
【０１７６】
例えば、乳化剤は、ポリアクリル酸ナトリウム、またはアクリレート／Ｃ１０−３０アルキルアクリレートクロスポリマー、またはカルボマー（アクリル酸の非線形ポリマーであり、ポリアルケニルポリエーテルまたはジビニルグリコールを用いて任意に架橋される）、またはそれらの組み合わせであってもよい。
【０１７７】
一実施形態において、リガンド特性を有する化粧用活性成分は、ケト−エノールＵＶ吸収剤（例えば、アボベンゾン）、抗酸化剤（例えば、パルミチン酸アスコルビル、没食子酸プロピル、ジ−アルファ−トコフェロール、ジ−アルファ−トコフェリル酢酸塩、またはビタミンＡ−パルミチン酸塩）、ケトースセルフ−タンニング剤（例えば、ジヒドロキシアセトン）、およびアクリルまたはアクリレート乳化剤（例えば、ポリアクリル酸ナトリウム）、並びにそれらの組み合わせから選択される。
【０１７８】
一実施形態において、リガンド特性を有する化粧用活性成分は、ケト−エノールＵＶ吸収剤（例えば、アボベンゾン）、アスコルビン酸およびアスコルビン酸の誘導体（例えば、パルミチン酸アスコルビル）、フェノール酸（例えば、没食子酸プロピル）、ケトースセルフ−タンニング剤（例えば、ジヒドロキシアセトン）、およびアクリルまたはアクリレート乳化剤（例えば、ポリアクリル酸ナトリウム）、並びにそれらの組み合わせから選択される。
【０１７９】
一実施形態において、リガンド特性を有する化粧用活性成分は、ジケトン部分−Ｃ（Ｏ）ＣＨ２Ｃ（Ｏ）−を有する、または芳香環（例えば、フラン環またはベンゼン環）上に２つのオルトヒドロキシル基を有する化合物から選択される。
【０１８０】
一実施形態において、リガンド特性を有する化粧用活性成分は、ケト−エノールＵＶ吸収剤（例えば、式（Ｉ）、（ＩＩ）、（ＩＩＡ）、または（ＩＩＢ）、例えばアボベンゾンなど）、または抗酸化剤（アスコルビン酸、エリソルビン酸、およびそれらの誘導体（例えば、それらのグリコシド、それらのエステル、および／またはそれらの塩、例えば、それらのＣ１２〜Ｃ１８脂肪酸／アルコールエステル）、およびベンゼン環上に２つのオルトヒドロキシル置換基を有するフェノール酸、およびフェノール酸のエステルまたは塩（例えば、没食子酸、クロロゲン酸、エラグ酸、およびそれらのエステルまたは塩、例えばそれらのＣ１〜６アルキルエステル）から選択される）である。
【０１８１】
一つの当該実施形態において、リガンド特性を有する化粧用活性成分は、ケト−エノールＵＶ吸収剤（例えば、式（Ｉ）、（ＩＩ）、（ＩＩＡ）、または（ＩＩＢ）、例えばアボベンゾンなど）、または抗酸化剤（アスコルビン酸、エリソルビン酸、およびそれらのエステルまたは塩、例えば、それらのＣ１２〜Ｃ１８脂肪酸／アルコールエステル、並びに没食子酸、クロロゲン酸、エラグ酸、およびそれらのエステルまたは塩、例えばそれらのＣ１〜６エステルから選択される）である。
【０１８２】
リガンド特性を有する化粧用活性成分は、ケト−エノールＵＶ吸収剤（例えば、式（Ｉ）、（ＩＩ）、（ＩＩＡ）、または（ＩＩＢ）、例えばアボベンゾンなど）、または抗酸化剤（アスコルビン酸、エリソルビン酸、およびそれらのエステル、例えば、それらのＣ１２〜Ｃ１８脂肪酸／アルコールエステル、並びに没食子酸、クロロゲン酸、エラグ酸、およびそれらのエステル、例えばそれらのＣ１〜６エステルから選択される）であってもよい。
【０１８３】
一つの当該実施形態において、リガンド特性を有する化粧用活性成分は、ケト−エノー
ルＵＶ吸収剤（例えば、式（Ｉ）、（ＩＩ）、（ＩＩＡ）、または（ＩＩＢ）、例えばアボベンゾンなど）、または抗酸化剤（アスコルビン酸、およびアスコルビン酸のエステル、例えば、アスコルビン酸のＣ１２〜Ｃ１８脂肪酸／アルコールエステル、並びに没食子酸、および没食子酸のエステル、例えば没食子酸のＣ１〜６エステルから選択される）である。
【０１８４】
一実施形態において、リガンド特性を有する化粧用活性成分は、アボベンゾン、パルミチン酸アスコルビル、および没食子酸プロピル、並びにそれらの組み合わせから選択される。
【０１８５】
化粧用組成物において、リガンド特性を有する化粧用活性成分が０．１ｗｔ％〜２０ｗｔ％、例えば、０．２ｗｔ％〜２０ｗｔ％、例えば、０．３ｗｔ％〜２０ｗｔ％である。一実施形態において、リガンド特性を有する化粧用活性成分が０．２５ｗｔ％〜２０ｗｔ％、例えば、０．２５ｗｔ％〜１５ｗｔ％、例えば、０．２５ｗｔ％〜１０ｗｔ％である。
【０１８６】
リガンド特性を有する化粧用活性成分が０．１５ｗｔ％〜１０ｗｔ％、例えば、０．１５ｗｔ％〜８ｗｔ％、または０．１５ｗｔ％〜５ｗｔ％、または０．１５ｗｔ％〜３ｗｔ％であってもよい。リガンド特性を有する化粧用活性成分が０．２５ｗｔ％〜８ｗｔ％、例えば、０．２５ｗｔ％〜５ｗｔ％、例えば、０．２５ｗｔ％〜３ｗｔ％であってもよい。
【０１８７】
一実施形態において、リガンド特性を有する化粧用活性成分が０．５ｗｔ％〜２０ｗｔ％、例えば、０．５ｗｔ％〜１５ｗｔ％、例えば、０．５ｗｔ％〜１０ｗｔ％である。リガンド特性を有する化粧用活性成分が０．５ｗｔ％〜８ｗｔ％、例えば、０．５ｗｔ％〜５ｗｔ％、例えば、０．５ｗｔ％〜３ｗｔ％であってもよい。
【０１８８】
一実施形態において、リガンド特性を有する化粧用活性成分が１ｗｔ％〜２０ｗｔ％、例えば、１ｗｔ％〜１５ｗｔ％、例えば、１ｗｔ％〜１０ｗｔ％である。リガンド特性を有する化粧用活性成分が１ｗｔ％〜８ｗｔ％、例えば、１ｗｔ％〜５ｗｔ％、例えば、１ｗｔ％〜３ｗｔ％であってもよい。
【０１８９】
大結晶二酸化チタン、およびリガンド特性を有する化粧用活性成分は、特定の重量比で使用されてもよい。一実施形態において、大結晶二酸化チタンと、リガンド特性を有する化粧用活性成分との重量比は、約１００：１〜約１：２０、例えば、約１００：１〜約１：１０、または約７５：１〜約１：１０、例えば、約５０：１〜約１：５、または約５０：１〜１：３である。
【０１９０】
［化粧用に許容可能な担体］
組成物は、化粧用に許容可能な担体を含む。組成物は、２つ以上の化粧用に許容可能な担体の混合物（ｂｌｅｎｄ）または混合物（ｍｉｘｔｕｒｅ）を含んでもよい。
【０１９１】
化粧用に許容可能な担体は、油またはワックスベースおよび／または水ベースであってもよい。
例えば、化粧用に許容可能な担体は、水ベースであってもよく、脱イオン水、精製水、天然温泉水、バラ水、または同様の物を含んでもよい。一実施形態において、脱イオン水または精製水が使用される。
【０１９２】
水ベース担体は、１００％水であってもよく、または水ベース担体は、水溶性保湿剤、コンディショニング剤、抗菌剤、保湿剤（例えば、グリセリン）、および／または他の水
溶性スキンケアアクティブを含む水以外の成分を含んでもよいが、これらに制限されない。
【０１９３】
他の実施形態において、担体は、油またはワックスベースであってもよい。油は、天然油または合成油であってもよい。ワックスは、好ましくは天然ワックスである。
【０１９４】
１つ以上の油および／または１つ以上のワックスの組み合わせを使用してもよい。
言及されることができる液体油は、アボカド油、カメリア油、タートルビーン油、マカデミアナッツ油、コーン油、ミンク油、オリーブ油、カノガ油、卵黄油、ゴマ種子油、パーシック油、小麦胚芽油、カメリアササンクア油、ヒマシ油、亜麻仁油、サフラワー油、ヒマワリ油、ブドウ種子油、アプリコット油、シア油、スイートアーモンド油、綿油、月見草油、パーム油、ペリラ油、ヘーゼルナッツ油、大豆油、ピーナッツ油、茶種子油、カヤ油、米ぬか油、菜種油、アルファルファ油、中国アブラギリ桐油、日本アブラギリ桐油、ホホバ油、胚芽油、ケシ油、カボチャ油、ブラックカラント油、ミレット（ｍｉｌｌｅｔ）油、大麦油、キノア油、ライ麦油、キャンドルナッツ油、パッションフラワー油、マスクローズ油、トリグリセリン、トリオクタン酸グリセリル、およびトリイソパルミチン酸グリセリルを含む。
【０１９５】
言及されることができる固体油／脂肪は、ココアバター、ココナッツバター、馬脂、硬化ココナッツ油、パーム油、牛脂、羊脂、硬化牛脂、パーム核油、ラード、日本ワックス核油、硬化油、日本ワックス、シアバター、および硬化ヒマシ油を含む。
【０１９６】
言及されることができるワックスは、蜜ろう、カンデリラワックス、カルナウバワックス、ラノリン、酢酸ラノリン、液体ラノリン、サトウキビワックス、脂肪酸イソプロピルラノリン、ラウリン酸ヘキシル、還元ラノリン、ホホバワックス、ハードラノリン、ポリオキシエチレン（以下、ＰＯＥと称する）、ラノリンアルコールエーテル、ＰＯＥラノリンアルコールアセテート、ラノリン脂肪酸ポリエチレングリコール、およびＰＯＥ水素化ラノリンアルコールエーテルを含む。一実施形態において、担体はラノリンベースではない。
【０１９７】
言及されることができるエステル油は、ミリスチン酸イソプロピル、オクト酸セチル、ミリスチン酸オクチルドデシル、パルミチン酸イソプロピル、ステアリン酸ブチル、ラウリン酸ヘキシル、ミリスチン酸ミリスチル、オレイン酸デシル、ヘキシルデシルジメチルオクトエート、乳酸セチル、乳酸ミリスチル、酢酸ラノリン、ステアリン酸イソセチル、イソ−ステアリン酸イソセチル、１２−ヒドロキシコレステリルステアレート、ジ−２−エチルヘキシル酸エチレングリコール、ジペンタエリスリトール脂肪酸エステル、Ｎ−アルキルグリコールモノイソステアレート、ネオペンチルグリコールジカプレート、リンゴ酸ジイソステアリル、グリセリルジ−２−ヘプチルウンデカネート、トリメチロールプロパントリ−２−エチルヘキシル酸、トリ−メチロールプロパントリイソステアレート、ペンタエリスリトールテトラ−２−エチルヘキシル酸、グリセリルトリ−２−エチル−ヘキサノエート、トリ−メチロールプロパントリイソステアレート、セチル−２−エチルエキサノエート、２−エチルヘキシル−パルミテート、グリセリントリミリステート、グリセリドトリ−２−ヘプチルウンデカト酸、ヒマシ油脂肪酸のメチルエステル、オレイン酸塩油、アセトグリセリド、パルミテート−２−ヘプチルウンデシル、アジピン酸ジイソプロピル、Ｎ−ラウロイル−Ｌ−グルタミン酸−２−オクチルドデシルエステル、ジ−２−ヘプチルウンデシルアジペート、ジ−２−エチルヘキシルセバケート、ミリステート−２−ヘキシルデシル、パルミテート−２−ヘキシルデシル、アジペート−２−ヘキシルデシル、セバシン酸ジイソプロピル、およびスクシネート−２−エチルヘキシルを含む。
【０１９８】
言及されることができる高級脂肪酸は、ラウリン酸、ミリスチン酸、パルミチン酸、ス
テアリン酸、ベヘン酸、オレイン酸、１２−ヒドロキシ−ステアリン酸、ウンデシレン酸、ラノリン脂肪酸、イソステアリン酸、リノール酸、リノレン酸、およびエイコサペンタエン酸を含む。
【０１９９】
言及されることができる直鎖／分岐鎖の高級アルコールは、ラウリルアルコール、セチルアルコール、ステアリルアルコール、ベヘニルアルコール、ミリスチルアルコール、オレイルアルコール、セトステアリルアルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノールを含む。
【０２００】
一実施形態において、担体は、５ｗｔ％〜９９．８ｗｔ％、例えば、５ｗｔ％〜９９．５ｗｔ％、または１０ｗｔ％〜９９ｗｔ％、または１０ｗｔ％〜９８ｗｔ％、または１５ｗｔ％〜９７ｗｔ％、または１５ｗｔ％〜９５ｗｔ％の量で存在する。担体は、２０ｗｔ％〜９０ｗｔ％、例えば、２０ｗｔ％〜８５ｗｔ％、または２５ｗｔ％〜８０ｗｔ％、または２５ｗｔ％〜７５ｗｔ％、または３０ｗｔ％〜７０ｗｔ％で存在してもよい。
【０２０１】
担体は、水を有用に含む。組成物中の一般的な水レベルは、５％から９９ｗｔ％、例えば、１０％から９５ｗｔ％、または１５％から９０ｗｔ％であってもよい。
「小結晶」ＴｉＯ２材料
第４の態様における組成物は、０．１ｗｔ％〜３０ｗｔ％の二酸化チタン微粒子材料を含み、ここで、二酸化チタンはルチル型であり、最大０．２μｍ、例えば、０．１５μｍ以下などの幾何重量平均結晶サイズを有する。
【０２０２】
この小結晶二酸化チタンは、超微細二酸化チタンであってもよく、または色素性二酸化チタンであってもよく、またはそれらの組み合わせであってもよい。
小結晶二酸化チタンは、０．００５μｍから０．２μｍまで、例えば、０．０１０μｍから０．２μｍまでの幾何重量平均結晶サイズを有してもよい。
【０２０３】
小結晶二酸化チタンは、０．００５μｍから０．１５μｍまで、例えば、０．０１０μｍから０．１５μｍまでの幾何重量平均結晶サイズを有してもよい。
小結晶二酸化チタンは、０．００５μｍから０．１μｍまで、例えば、０．０１０μｍから０．１μｍまでの幾何重量平均結晶サイズを有してもよい。
【０２０４】
この小結晶二酸化チタンは、被覆されても、または被覆されなくてもよい。
一実施形態において、小結晶二酸化チタンは被覆層を有し、被覆層は、無機酸化物およびリン酸塩から選択される１つ以上の材料を含む。例えば、被覆層は、Ｔｉ、Ｓｉ、Ａｌ、Ｚｒ、Ｚｎ、Ｐ、ＳｎおよびＣｅの酸化物から独立して選択される１つ以上の無機酸化物、および／またはＡｌ、Ｔｉ、Ｚｒ、およびＳｎのリン酸塩から独立して選択される１つ以上の無機リン酸塩を含んでもよい。
【０２０５】
一実施形態において、小結晶二酸化チタンは少なくともシリカ被覆を有する。
大結晶二酸化チタンおよび小結晶二酸化チタンは、特定の重量比で使用されてもよい。一実施形態において、大結晶二酸化チタンと小結晶二酸化チタンとの重量比は、約１０：１〜約１：１０、例えば、約６：１〜約１：６、例えば、約３：１〜約１：３、または、約２：１〜約１：２である。
【０２０６】
［化粧品組成物］
本発明は、化粧用組成物に関する。したがって、組成物のすべての成分は、化粧用に許容可能でなければならない。
【０２０７】
化粧用組成物は、例えば、クリーム、ゲル、ローション、油またはペースト、アルコールおよび水／アルコール溶液、エマルジョン、ワックス／脂肪組成物、スティック製剤、粉末、または軟膏の形態であってもよい。
【０２０８】
一般的には、本発明の組成物は、局所組成物であり、ローション、ミルク、ムース、血清、スプレー、エアロゾル、泡、スティック、ゲル、クリームおよび軟膏を含むが、これらに限定されない様々な形態で提供されることができる。一実施形態において、組成物は、スプレーまたはゲルの形態であり、他の実施形態において、組成物はローション、ミルクまたはクリームの形態である。
【０２０９】
組成物は、水性組成物、油性組成物、またはエマルジョン組成物であってもよい。
水性組成物の例には、スキンローション、ビューティーエッセンス、水性ゲルなどを含み、一方、油性組成物の例は、洗浄油、および油性ゲルなどを含む。エマルジョン組成物の例は、クリーム、乳液、および日焼け止めローションなどを含む。エマルジョンの種類は、水中油エマルジョン（ｏ／ｗ）、油中水エマルジョン（ｗ／ｏ）、および多層エマルジョン（例えば、ｗ／ｏ／ｗ、ｏ／ｗ／Ｏなど）を含む。
【０２１０】
したがって、最終的な製剤は、例えば、
・ｗ／ｏ、ｏ／ｗ、ｏ／ｗ／ｏ、ｗ／ｏ／ｗ、またはＰＩＴエマルジョンとして、液体製剤の形で、またはマイクロエマルジョンの形で、
・ゲルの形で、
・油、クリーム、ミルク、またはローションの形で、
・粉末、またはラッカー、または圧縮された錠剤、または化粧品（ｍａｋｅ−ｕｐ）のスティックの形で、
・スプレー（高圧ガスまたはポンプアクションスプレーを有するスプレー）またはエアロゾルの形で、
・泡の形で、または
・ペーストの形で、
多種多様な提示形態で存在してもよい。
【０２１１】
水含有エマルジョンおよび油含有エマルジョン（例えば、ｗ／ｏ、ｏ／ｗ、ｏ／ｗ／ｏ、およびｗ／ｏ／ｗエマルジョン、またはマイクロエマルジョン）として、化粧用組成物は、例えば、
組成物の総重量に基づいて、少なくとも１つの油成分を、１重量％〜６０重量％、特に５重量％〜５０重量％、および好ましくは１０重量％〜３５重量％、
組成物の総重量に基づいて、少なくとも１つの乳化剤を、０重量％〜３０重量％、特に１重量％〜３０重量％、および好ましくは４重量％〜２０重量％、
組成物の総重量に基づいて、水を、１０重量％〜９０重量％、特に３０重量％〜９０重量％、
および更なる化粧用に許容可能なアジュバントを、０重量％〜８８．９重量％、特に１重量％〜５０重量％、
含んでもよい。
【０２１２】
一実施形態において、本発明の組成物は、日焼け止め（ｓｕｎｂｌｏｃｋ）剤を含む日焼け防止（ｓｕｎｓｃｒｅｅｎ）剤として提供される。しかしながら、本発明の組成物は、主に日焼け防止剤として皮膚に適用されるこれらの組成物に限定されない。組成物は、製剤も含み、ここで日焼け防止活性剤が、他の局所的に適用される組成物の成分である。非限定的な例は、化粧品（ｍａｋｅ−ｕｐ）（例えば、ファンデーション、アイシャドウ、口紅、またはリップグロスなど）；リップクリーム；フェイスクリーム、ローション、
プライマー、およびバーム；アイクリーム、ジェル、コンシーラー、およびプライマー；ハンドクリームおよびローション；染毛剤およびコンディショナー；または日焼け防止が有益であると考えられ得る他の化粧品である。
【０２１３】
一般的には、化粧用組成物は、
・皮膚洗浄剤、例えば、錠剤形または液体石鹸、石鹸を含まない洗剤または洗浄ペーストの形の皮膚洗浄剤および洗浄剤、
・浴剤、例えば、液体（泡浴、ミルク、シャワー剤）または固体浴剤、例えば、バスキューブおよびバスソルト；
・皮膚ケア剤、特に顔または体のための保湿剤、例えば、皮膚エマルジョン、マルチエマルジョン、またはスキンオイル；リップクリームを含む；フェイスクリーム、ローション、およびバーム；アイクリームおよびゲル；ハンドクリームおよびローション；
・化粧用パーソナルケア剤、例えば、ファンデーションおよびプライマーの形の顔用化粧品、（ゆるい（ｌｏｏｓｅ）、または圧縮された（ｐｒｅｓｓｅｄ））フェイスパウダー、目用の製剤、例えば、アイシャドウ、マスカラ、アイライナー、アイコンシーラー、およびプライマー；唇用の製剤、例えば、口紅、リップグロス、リップカウンターペンシル；マニキュア製剤、例えば、マニキュア液、マニキュア液除去剤、ネイルハードナー、またはキューティクル除去剤など；
・フットケア製剤、例えば、フットバス、フットパウダー、フットクリーム、またはフットバルサム、特別な脱臭剤、および制汗剤、またはカルス（ｃａｌｌｕｓ）除去剤；
・光保護製剤、例えば、サンミルク、ローション、クリーム、またはオイル、日焼け止め剤、プレ−タンニング剤、またはアフターサン製剤；
・皮膚−タンニング剤、例えば、セルフ−タンニングクリーム；
・脱色素剤、例えば、皮膚を脱色するための製剤、または皮膚−美白剤；
・防虫剤、例えば、虫除けオイル、ローション、スプレーまたはスティック；
・脱臭剤、例えば、脱臭剤スプレー、ポンプ−アクションスプレー、脱臭剤ゲル、スティック、またはロール−オン；
・制汗剤、例えば、制汗スティック、クリーム、またはロール−オン；
・傷のある皮膚の洗浄およびケアのための製剤、例えば、合成洗剤（固体または液体）、ピーリングもしくはスクラブ製剤、またはピーリングマスク；
・化学形態での脱毛剤（脱毛）、例えば、脱毛粉末、液体脱毛剤、クリーム形態またはペースト形態の脱毛剤、ゲル形態またはエアロゾル形態の脱毛剤；
・髭剃り用製剤、例えば、髭剃り用石鹸、発泡性髭剃り用クリーム、非発泡性髭剃り用クリーム、泡およびゲル、ドライシェービング用のプレシェイブ製剤、アフターシェイブまたはアフターシェイブローション；
・香料製剤、例えば、香料（オーデコロン、オードトワレ、オードパルファム、パルファムドトワレ、香水）、香油、または香料クリーム；
・化粧用ヘアトリートメント製剤、例えばシャンプーおよびコンディショナーの形態の洗髪剤、ヘアケア剤、例えば、プレトリートメント剤、ヘアトニック、スタイリングクリーム、スタイリングゲル、ポマード、ヘアリンス、トリートメントパック、集中ヘアトリートメント、ヘアストラクチャリング（ｈａｉｒ−ｓｔｒｕｃｔｕｒｉｎｇ）剤、例えば、パーマネントウェーブ用のヘアウェービング剤、縮毛矯正剤、液体ヘアセット剤、ヘアフォーム、ヘアスプレー、脱色剤、例えば、過酸化水素溶液、ライトニング（ｌｉｇｈｔｅｎｉｎｇ）シャンプー、脱色クリーム、脱色粉末、脱色ペーストまたはオイル、一時的、半永久的、または永久的な染毛剤、自己酸化染料を含む製剤、または天然染毛剤、例えば、ヘナやカモミールなど
から選択されてもよい。
【０２１４】
本発明の組成物は局所的に適用される。一実施形態において、本発明の組成物は、液体擦り込み、またはスプレーとして皮膚に適用される。
一実施形態において、組成物は日焼け防止組成物である。日焼け防止組成物は、一般的には、水性または非水性のいずれかに分類される。水性日焼け防止組成物は、一般的には、活性ＵＶ吸収化合物、並びに更なる成分、例えば防水剤、芳香剤、皮膚軟化剤、および他のスキンケア成分などを含むエマルジョンとして形成されるクリームである。非水性日焼け防止組成物は、一般的には、局所適用のためのゲルとして形成される、または噴霧されることができる、例えば、成分のうちアルコールベースの溶液からの、溶媒ベースの組成物である。
【０２１５】
日焼け防止組成物は、水性揮発性溶媒ベースの組成物として調製されてもよく、主に揮発性溶媒および最大約３０重量％の水を含む非エマルジョン組成物を意味する。したがって、組成物は、分散した粒子をさらに含み得る単一の液相を含み得る。特定の実施形態において、本発明の組成物は、最大約２５重量％の水または最大約２０重量％の水を含む。本発明のいくつかの実施形態において、組成物は、約１０重量％から約３０重量％の水、約１０重量％から約２５重量％の水、または約１０重量％から約２０重量％の水を含む。
【０２１６】
適切な揮発性溶媒の例は、アルコール、例えば、メタノール、エタノールおよびイソプロパノールなど、揮発性炭化水素、例えば、イソオクタン、イソドデカン、およびイソヘキサデカンなど、アルデヒド、および揮発性シリコーンのうちの一つ以上を含み、さらに揮発性ケトン、例えば、アセトンおよびメチルエチルケトンなどを含む。一実施形態において、揮発性溶媒は、エタノール、メタノール、イソプロパノール、およびアセトンからなる群から選択される。アルコールベースの溶媒系を含む本発明の日焼け防止組成物は、非水溶液として特徴付けられる。しかしながら、例えば、加工助剤または共溶媒として、組成物中に少量の水を有することが望ましい場合がある。特定の例示的な実施形態において、組成物の含水量は、活性物質が相分離する、または溶液から沈殿するのを防ぐために、約９％以下の水であるだろう。当業者は、異なる活性物質が溶液中の水に対して異なる耐性を有することを認識し、それに応じて水分含有量を調整するであろう。
【０２１７】
さらに、溶媒は、例えば、鉱物油または植物油などの油を含むことができる。油は唯一の溶媒であってもよく、または共溶媒もしくは皮膚軟化剤として様々な量で使用されてもよい。
【０２１８】
特定の実施形態において、組成物は、推進剤と組み合わせることにより、圧力下で容器に保存されることができる。このように貯蔵された組成物は、一般的にはスプレーまたはミストで、推進剤および組成物を放出する容器内の弁を開くことによって適用されることができる。組成物に使用される推進剤は、分配スプレー容器内で圧縮または液化することができる任意の適切なガス、またはガスの組み合わせであってもよく、周囲温度および圧力条件にさらされると膨張または揮発して蒸気またはガス形態になり、エアロゾルの形で組成物を送達する。適切な推進剤は、メタン、エタン、プロパン、イソプロパン、ブタン、イソブタン、ブテン、ペンタン、イソペンタン、ネオペンタン、ペンテン、ヒドロフルオロカーボン（ＨＦＣ）、クロロフルオロカーボンズ（ＣＦＣｓ）、窒素、ジメチルエーテルを含むエーテル、およびそれらの任意の混合物を含むが、これらに限定されない、１〜５個の炭素原子を有する炭化水素を含む。
【０２１９】
当業者は、アルミ缶またはガラス瓶などの密閉容器内で、ジメチルエーテルなどの推進剤が周囲温度で液体状態に凝縮することを理解するであろう。したがって、エアロゾル容器内の組成物は、溶解した推進剤、溶解していない液体推進剤、およびガス推進剤を含むことができる液体製剤である。これらはすべて、推進剤の蒸気圧のために圧力をかけられている。推進剤は、エアロゾル組成物の総重量に基づいて、最大９０ｗｔ％まで、好ましくは２ｗｔ％から５０ｗｔ％、例えば、５ｗｔ％から４０ｗｔ％の量で存在することができる。
【０２２０】
［任意成分］
国際化粧品成分ハンドブック（Ｔｈｅ  Ｉｎｔｅｒｎａｔｉｏｎａｌ  Ｃｏｓｍｅｔｉｃ  Ｉｎｇｒｅｄｉｅｎｔ  Ｈａｎｄｂｏｏｋ）、第１６版、２０１６年（編集者：Ｊｏａｎｎｅ  ＮｉｋｉｔａｋｉｓおよびＢｅｔｈ  Ｌａｎｇｅ、Ｐｈ.Ｄ；パーソナルケア製品評議会により出版された）は、スキンケア業界で一般的に使用される様々な非限定的な化粧用成分および医薬品成分を記述し、これらは、本発明の組成物において使用するのに適した任意の成分である。
【０２２１】
存在し得る任意成分の機能分類の例は、吸収剤、研磨剤、凝固防止剤、消泡剤、抗菌剤、抗酸化剤、結合剤、生物学的添加剤、緩衝剤、充填剤、キレート剤、化学添加剤、着色剤および顔料、化粧用収斂剤、化粧用殺生物剤、変性剤、薬物収斂剤、外部鎮痛剤、フィルム形成剤、香料成分、保湿剤、乳白剤、ｐＨ調整剤、エッセンシャルオイルを含む植物抽出物、可塑剤、防腐剤、推進剤、還元剤、封鎖剤、皮膚脱色剤、皮膚−コンディショニング剤（皮膚軟化剤および保湿剤を含む）、皮膚冷却剤、皮膚保護剤、溶媒、起泡力増進剤、ハイドロトロープ（ｈｙｄｒｏｔｒｏｐｅ）、可溶化剤、懸濁剤（非界面活性剤）、日焼け止め剤、紫外線吸収剤、ＳＰＦ増進剤、防水剤、ビタミン、および増粘剤／粘度増加剤（水性および非水性）を含む。任意の成分のこれらの型のいずれか一つ以上が含まれてもよい。
【０２２２】
［追加の日焼け防止剤］
日焼け防止効果を有する二酸化チタン材料に加えて、組成物は、一つ以上の追加の日焼け防止活性剤を更に含んでもよい。
【０２２３】
これらの日焼け防止剤は、例えば、組成物の０．１重量％から３０重量％、例えば、０．５重量％から２５重量％、例えば、１重量％から２０重量％を含んでもよい。日焼け防止剤の正確な量は、選択された日焼け防止剤（ｓｕｎｓｃｒｅｅｎ）、または複数の日焼け防止剤（ｓｕｎｓｃｒｅｅｎｓ）、および達成されるための日焼け止め係数（ＳＰＦ）に依存して異なるであろう。
【０２２４】
これらの日焼け止め剤は、パラアミノ安息香酸、アボベンゾン、シノキサート、ジオキシベンゾン、ホモサレート、アントラニル酸メンチル、サリチル酸オクチル、オキシベンゾン、パジメートＯ、フェニルベンズイミダゾールスルホン酸、スリソベンゾン、サリチル酸トロラミン、ジエタノールアミンメトキシシンナメート、トリオレイン酸ジガロイ、エチルジヒドロキシプロピルＰＡＢＡ、グリセリルアミノベンゾエート、ジヒドロキシアセトンを有するローソン、赤色ペトロラタム；エチルヘキシルトリアゾン、ジオクチルブタミドトリアゾン、ベンジリデンマロネートポリシロキサン、テレフタリリデンジカンファースルホン酸、フェニルジベンズイミダゾールテトラスルホン酸二ナトリウム、ジエチルアミノヒドロキシベンゾイルヘキシルベンゾエート、ビスジエチルアミノヒドロキシベンゾイルベンゾエート、ビスベンゾオキサゾイルフェニルエチルヘキシルイミノトリアジン、ドロメトリゾールトリシロキサン、メチレンビス−ベンゾトリアゾリルテトラメチルブチルフェノール、およびビス−エチルヘキシルオキシフェノールメトキシフェニルトリアジン、４−メチルベンジリデンカンファー、およびイソペンチル４−メトキシシンナメートから選択されてもよい。
【０２２５】
一実施形態において、追加の日焼け防止活性剤は有機物である。
一実施形態において、追加の日焼け防止活性剤は有機日焼け止めである。
［保湿剤（Ｈｕｍｅｃｔａｎｔｓ）、保湿剤（Ｍｏｉｓｔｕｒｉｚｅｒｓ）、および皮膚調整剤］
本発明の組成物は、任意に、１つ以上の保湿（Ｈｕｍｅｃｔａｎｔ）材料、保湿（Ｍｏ
ｉｓｔｕｒｉｚｉｎｇ）材料、または皮膚調整材料を含むことができる。様々なこれらの材料を使用することができ、それぞれが０．１ｗｔ％〜２０ｗｔ％、例えば、１ｗｔ％〜１０ｗｔ％、例えば、２ｗｔ％〜５ｗｔ％のレベルで存在することができる。
【０２２６】
これらの材料はグアニジン、グリコール酸およびグリコール酸塩（例えば、アンモニウムおよび第４級アルキルアンモニウム、乳酸および乳酸塩（例えば、アンモニウムおよび第４級アルキルアンモニウム）、任意の様々な形態のアロエベラ（例えば、アロエベラゲル）、ポリヒドロキシアルコール（例えば、ソルビトールグリセロール、ヘキサントリオールプロピレングリコール、ブチレングリコール、ヘキシレングリコールなど）、ポリエチレングリコール、砂糖およびデンプン、砂糖およびデンプン誘導体（例えば、アルコキシル化グルコース）、ヒアルロン酸、ラクトアミドモノエタノールアミン、アセトアミドモノエタノールアミン、およびそれらの混合物を含む。
【０２２７】
さらに有用なのは、砂糖および関連材料の様々なＣ１〜Ｃ３０モノエステルおよびポリエステルである。これらのエステルは、糖またはポリオール部分、および一つ以上のカルボン酸部分に由来する。構成酸および糖に依存して、これらのエステルは、室温で液体形または固体形のいずれかになることができる。液体エステルの例は、テトラオレイン酸グルコース、大豆油脂肪酸（不飽和）のグルコーステトラエステル、混合大豆油脂肪酸のマンノーステトラエステル、オレイン酸のガラクトーステトラエステル、リノール酸のアラビノーステトラエステル、テトラリノール酸キシロース、ペンタオレイン酸ガラクトース、テトラオレイン酸ソルビトール、不飽和大豆油脂肪酸のソルビトールヘキサエステル、ペンタオレイン酸キシリトール、テトラオレイン酸スクロース、ペンタオレイン酸スクロース、ヘキサオレイン酸スクロース、へパトオレイン酸スクロース（ｓｕｃｒｏｓｅ  ｈｅｐａｔｏｌｅａｔｅ）、オクタオレイン酸スクロース、およびそれらの混合物を含む。
【０２２８】
［乳化剤］
本発明の組成物は、１つ以上の乳化剤も含むこともできる。適切な乳化剤は、様々な非イオン性、カチオン性、アニオン性、および双性イオン性乳化剤のいずれかを含むことができる。
【０２２９】
乳化剤を、個々に使用する、または２つ以上の混合物として使用することができる。乳化剤は、本発明の組成物の０．１ｗｔ％〜１０ｗｔ％、例えば、０．１５ｗｔ％〜７ｗｔ％、例えば、０．２５ｗｔ％〜５ｗｔ％を適切に含むことができる。
【０２３０】
適切な乳化剤の種類は、グリセリンのエステル、プロピレングリコールのエステル、ポリエチレングリコールの脂肪酸エステル、ポリプロピレングリコールの脂肪酸エステル、ソルビトールのエステル、ソルビタン無水物のエステル、カルボン酸共重合体、グルコースのエステルおよびエーテル、エトキシル化エーテル、エトキシル化アルコール、リン酸アルキル、ポリオキシエチレン脂肪エーテルホスフェート、脂肪酸アミド、乳酸アシル、石鹸、並びにそれらの混合物を含む。
【０２３１】
適切な乳化剤は、ＤＥＡオレス−３ホスフェート、ポリエチレングリコール２０ソルビタンモノラウレート（ポリソルベート２０）、ポリエチレングリコール５ソイヤ（ｓｏｙａ）ステロール、ステアレス−２、ステアレス−２０、ステアレス−２１、セテアレス−２０、ＰＰＧ−２メチルグルコースエーテルジステアレート、セテス−１０、ポリソルベート８０、セチルリン酸塩、セチルリン酸カリウム、セチルリン酸ジエタノールアミン、ポリソルベート６０、ステアリン酸グリセリル、ＰＥＧ−１００ステアレート、およびそれらの混合物も含むが、これらに限定されない。
【０２３２】
［実施例］
本発明は、非限定的な例に関して更に記述されるであろう。
［実施例１］
ルチル二酸化チタンをそれぞれ含む一連の日焼け防止製剤を調製した。二酸化チタン材料をそれらの被覆およびそれらの結晶サイズの点で変化させた。日焼け防止がどのように異なるか、詳細を表１に示す。
【０２３３】
【表１】
2021519342.tif 000017
【０２３４】
各日焼け防止剤を、次の通りに調整した。
ＴｉＯ２材料の分散液を、５ｇのグリセリンに５ｇのチタニアを３分間２５００ｒｐｍで速度混合することによって調製した。
【０２３５】
その後、以下の表２に従って水成分を混合し、１分間１０００ｒｐｍで速度混合することにより、水相を調製した。
【０２３６】
【表２】
2021519342.tif 000018
【０２３７】
以下の表３の成分を混合することによって、油相を調製した。
【０２３８】
【表３】
2021519342.tif 000019
【０２３９】
油相を、８０℃に加熱し溶解した。水相を７０℃に加熱した。加熱した水相を、溶解した油相に、攪拌しながら、ゆっくりと加えてエマルジョンを生成した。エマルジョンを冷却した。
【０２４０】
このように形成された各日焼け防止剤について、以下の試験を実施した。
日焼け止め指数（ＳＰＦ）および紫外線Ａ保護指数（ＵＶＡＰＦ）を、ＣＯＬＩＰＡ方法ＩＳＯ  ２４４４３：２０１２「インビトロでの日焼け止めＵＶＡ光防護の決定（Ｄｅｔｅｒｍｉｎａｔｉｏｎ  ｏｆ  ｓｕｎｓｃｒｅｅｎ  ＵＶＡ  ｐｈｏｔｏｐｒｏｔｅｃｔｉｏｎ  ｉｎ  ｖｉｔｒｏ）」を用いてインビトロで測定した。
【０２４１】
インビトロＵＶＡ保護指数（ＵＶＡＰＦ）は、ＵＶＡ放射に対する日焼け保護製品の保護指数であり、インビトロスペクトルモデリング（ｓｐｅｃｔｒａｌ  ｍｏｄｅｌｉｎｇ）を用いて数学的に導き出すことができる。
【０２４２】
ＳＰＦインビトロは、スペクトルモデリング（ｓｐｅｃｔｒａｌ  ｍｏｄｅｌｉｎｇ）を用いて算出された紅斑誘発性放射線に対する日焼け保護製品の保護指数である。
【０２４３】
ラブスフェア（Ｌａｂｓｐｈｅｒｅ）ＵＶ−２０００Ｓ分光計（ＵＶ透過率分析装置）を用いて、２８０〜４００ｎｍの波長範囲で粗面化されたポリ（メチルメタクリレート）プラークで試験を行った。
【０２４４】
この点に関しては、ヘリオスクリーンラボラトリーズ（ＨｅｌｉｏＳｃｒｅｅｎＬａｂｏｒａｔｏｒｉｅｓ）から入手可能な約６ミクロンの粗さを有するヘリオプレート（ＨＥＬＩＯＰＬＡＴＥ）ＨＤ  ６（５０ｍｍ×５０ｍｍ）ＰＭＭＡプレートを使用することが
できる。
【０２４５】
透明度を、黒色背景上のΔＬ＊としても測定した。
この試験において、日焼け防止剤は、艶無し黒色カードの領域に２ｍｇ／ｃｍ２の拡大速度で手袋をはめた指によって適用された。日焼け防止剤を、一晩静置し、測定を翌朝行った。結果（Ｌ＊）を、分光計（Ｘ−ライト（Ｒｉｔｅ）ＣＥ７０００Ａ）で測定し、未処理の艶無し黒色カードから生じる対応する結果を差し引いた。
【０２４６】
結果Ｌ＊差（ΔＬ＊）は、透明度の尺度である。
結果を、下記の表４に示す。
【０２４７】
【表４】
2021519342.tif 000020
【０２４８】
すべての製剤は、ＵＶ−ＡおよびＵＶ−Ｂの両方の保護能力を有することが理解できる。
チタニアの結晶サイズが０．４ミクロン〜０．７ミクロンの範囲にある組成物は、チタニアの結晶サイズが０．７ミクロン〜１．０ミクロンの範囲にある組成物よりも不透明である。アルミナ被覆の存在も不透明度を増加させる。
【０２４９】
いくつかの化粧用製剤にとって、例えば、皮膚の望ましくない特徴（例えば、色素沈着または変色、跡（ｍａｒｋｓ）または傷跡（ｓｃａｒｓ）、および傷（ｂｌｅｍｉｓｈｅｓ）など）を製剤が覆うことになる場合など、不透明性が望ましいことが理解されるであろう。
【０２５０】
［実施例２］
さらなる一連の日焼け防止剤を調製し、ここで、各日焼け防止製剤は、アボベンゾン、パルミチン酸アスコルビル、および没食子酸プロピルのうちの１つを含む。これらは、変色の影響を受けやすいことが知られている化粧用成分であり、リガンド特性を有する有機化粧用活性成分として記述されることができる。
【０２５１】
各日焼け防止剤は、ルチル二酸化チタンも含んだ。二酸化チタン材料を、それらの被覆に関して、およびそれらの結晶サイズに関して変化させた。日焼け防止剤がどのように異なるか、詳細は、上記の表１に示される。
【０２５２】
アボベンゾンを含む日焼け防止剤の調製：
ＴｉＯ２成分の４０ｗｔ％分散液を、カプリル／カプリン  トリグリセリド油（ミグリオール（Ｍｉｇｌｙｏｌ）（登録商標）８１２中性、クレマーオレオ社（Ｃｒｅｍｅｒ  Ｏｌｅｏ  ＧｍｂＨ）から入手可能）で調製した。
【０２５３】
アボベンゾンの１７ｗｔ％分散液（パルソール（登録商標）（Ｐａｒｓｏｌ）１７８９、ＤＳＭニュートリショナル（Ｎｕｔｒｉｔｉｏｎａｌ）プロダクツ（Ｐｒｏｄｕｃｔｓ）ヨーロッパ社（Ｌｔｄ）から入手可能）は、アボベンゾンを安息香酸エステル溶媒（フィンソルブ（Ｆｉｎｓｏｌｖ）（登録商標）ＴＰＰ、イノスペック  パフォーマンス  ケミカルズ社（Ｉｎｎｏｓｐｅｃ  Ｐｅｒｆｏｒｍａｎｃｅ  Ｃｈｅｍｉｃａｌｓ）から入手可能であり、Ｃ１２〜Ｃ１５アルキルベンゾエートおよびジプロピレングリコールジベンゾエートを含む）に分散させることによって調製した。
【０２５４】
アボベンゾン分散液を、ＴｉＯ２分散液に添加し、ＴｉＯ２に対して３％負荷のアボベンゾンを有する日焼け防止製剤を得た。
パルミチン酸アスコルビルを含む日焼け止めの調製：
ＴｉＯ２成分およびパルミチン酸アスコルビルを、カプリル／カプリン  トリグリセリド油（ミグリオール（Ｍｉｇｌｙｏｌ）（登録商標）８１２中性、クレマーオレオ社（Ｃｒｅｍｅｒ  Ｏｌｅｏ  ＧｍｂＨ）から入手可能）に分散させた。
【０２５５】
相対量は、１０ｗｔ％ＴｉＯ２、１ｗｔ％パルミチン酸アスコルビル、および８９ｗｔ％カプリル  カプリン  トリグリセリドであった。
これは、ＴｉＯ２に対して１０％負荷のパルミチン酸アスコルビルを有する日焼け防止製剤を提供した。
【０２５６】
没食子酸プロピルを含む日焼け防止剤の調製：
ＴｉＯ２成分および没食子酸プロピルを、安息香酸エステル溶媒（フィンソルブ（Ｆｉｎｓｏｌｖ）（登録商標）ＴＰＰ、イノスペック  パフォーマンス  ケミカルズ社（Ｉｎｎｏｓｐｅｃ  Ｐｅｒｆｏｒｍａｎｃｅ  Ｃｈｅｍｉｃａｌｓ）から入手可能であり、Ｃ１２〜Ｃ１５アルキルベンゾエートおよびジプロピレングリコールジベンゾエートを含む）に分散した。
【０２５７】
相対量は、１ｇのＴｉＯ２、０．０２５ｇの没食子酸プロピル、および４ｍｌのフィンソルブ（Ｆｉｎｎｓｏｌｖ）ＴＰＰであった。
これは、ＴｉＯ２に対して２．５％負荷の没食子酸プロピルを有する日焼け防止製剤を提供した。
【０２５８】
試験：
各日焼け防止製剤の変色の程度（ΔＥ＊）を、室温での暗所保管で７日後に測定した。
【０２５９】
この試験において、日焼け防止剤を２ｍｇ／ｃｍ２の割合で適用し、Ｌ８、ａ＊、ｂ＊値を、直ちに石英プレート上で測定した。７日間の保存後、調製物を別の石英プレートに適用し、再び色を測定した。その後、色差を算出した。色の測定を、コニカミノルタ（Ｋｏｎｉｃａ  Ｍｉｎｏｌｔａ）ＣＲ−４１０比色計を用いて行った。
【０２６０】
ΔＥ＊は、知覚色空間において測定された距離である。０．２未満の差は無視できると考えられる。
結果を下記の表５に示す。
【０２６１】
【表５】
2021519342.tif 000021
【０２６２】
０．３５ミクロンより大きい結晶サイズを有するチタニアを含む全ての日焼け防止製剤は、より小さい結晶サイズのチタニアを含む参照製剤と比較して、変色が重大に減少していることが理解できる。これは驚くべきことであり、予測されていなかったであろう。この効果は、変色の影響を受けやすいことが知られており、リガンド特性を有する、３つの全ての試験された化粧用成分で確認された。
【０２６３】
変色の低減のための最良の結果は、チタニアがシリカ被覆されており、および０．３５ミクロンより大きい幾何重量平均結晶サイズを有する３つの製剤Ｅ、Ｆ、およびＧで得られた。これらの製品では、ΔＥ＊値が参照と比較して９０％を超えて、場合によっては９５％を超えて減少した。
【０２６４】
チタニアのこれらの特定の形態が特定されており、チタニアのこれらの特定の形態が、例えばＴｉＯ２などの鉱物の存在下で変色することが以前に知られている化粧用成分と共に使用されることができるが、重大な変色を引き起こさないということは、非常に重要である。
【０２６５】
［実施例３］
一つ以上のルチル型二酸化チタンをそれぞれ含む一連の日焼け防止剤を準備した。
【０２６６】
使用されたルチル型二酸化チタンは、以下の表６に示されるとおりであった。
各ＴｉＯ２製品を、５ｇのＴｉＯ２をビヒクルに３分間にわたって２５００ｒｐｍでスピード混合することによって、分散液として最初に調製した。
【０２６７】
各場合において、適切なビヒクルを選択し、その後の処理に適した粘度を達成するために、顔料とビヒクルとの異なる比率が必要とされた。一般に、ＴｉＯ２のサイズが小さいほど、表面積が大きくなり、チタニアを分散させるためのビヒクルに対する需要が大きくなる。
【０２６８】
【表６】
2021519342.tif 000022
【０２６９】
これらの分散液は、以下の表７に従って、日焼け防止製剤の油相または水相に組み込まれた、または組み合わされた。
【０２７０】
【表７】
2021519342.tif 000023
【０２７１】
各場合において、油相を８０℃に加熱し溶解した。水相を７０℃に加熱した。加熱した水相を、溶解した油相にゆっくり加え、常に攪拌してエマルジョンを生成した。エマルジョンを冷却した。
【０２７２】
このように形成された各日焼け防止剤について、実施例１に記述されるように、コリパ（Ｃｏｌｉｐａ）法を使用して、ラブスフェア（Ｌａｂｓｐｈｅｒｅ）ＵＶ−２０００Ｓ分光計（ＵＶ透過率分析装置）を用いて２８０〜４００ｎｍの波長範囲で粗面化されたポ
リ（メチルメタクリレート）プラークで日焼け止め係数（ＳＰＦ）を測定した。
【０２７３】
結果を図１に示す。
驚くべきことに、チタニア材料の組み合わせを含む製剤、すなわち製剤（ｉｖ）および（ｖ）は、チタニア材料を個々に含む製剤のＳＰＦ値から予想されるものと比較して優れたＳＰＦ値を有していた。単純な相加効果があるであろうと予想されていたが、観察された値は相加的よりも著しく高い。
【０２７４】
したがって、大結晶チタニアが、超微細チタニアと色素性チタニアの一方または両方と共に使用される場合、ＳＰＦにおいて予期しない相乗効果がある。
［実施例４］
０．４ミクロンの平均結晶サイズを有する６ｋｇのルチルＴｉＯ２を、３つの部分に分けた。部分（ｉ）を残しておき、一方、部分（ｉｉ）および（ｉｉｉ）を、８ｇのモノイソプロパノールアミンと共にそれぞれ分散させ、３００ｇ／ｌの水性懸濁液を得た。
【０２７５】
分散液を、０．４４ミクロンの粒子サイズにそれぞれサンドミルし、１．９ｗｔ％の高密度シリカを用いて６０分間にわたってｐＨを８．５に調整することによって被覆した。スラリーを別々に濾過し、洗浄し、乾燥させた。
【０２７６】
その後、部分（ｉｉｉ）を、１．５％ポリジメチルシロキサンの添加により更に処理した。
その後、全ての３つの部分を、蒸気と顔料との割合が２：１で、別々に微粉化した。
【０２７７】
その後、これら３つのＴｉＯ２製品を、２つの市販のＴｉＯ２製品に対して試験した。
各ＴｉＯ２製品は、３ｇをビヒクルに、３分間にわたって２５００ｒｐｍでスピード混合することにより、分散液として最初に調製された。
【０２７８】
各場合において、適切なビヒクルを選択し、ビヒクルに対して異なる割合の顔料を、続く処理に適した粘度を達成するために必要とした。一般に、ＴｉＯ２のサイズが小さいほど、表面積が大きくなり、チタニアを分散させるためのビヒクルに対する需要が大きくなる。
【０２７９】
使用したルチル二酸化チタンの型は、以下の表８に示すとおりであった。
【０２８０】
【表８】
2021519342.tif 000024
【０２８１】
これらの分散液は、以下の表９に従って、日焼け防止製剤の油相または水相に組み込まれた、または組み合わされた。
【０２８２】
【表９−１】
2021519342.tif 000025
2021519342.tif 000026
【０２８３】
【表９−２】
2021519342.tif 000027
【０２８４】
各場合において、油相を８０℃に加熱し溶解した。水相を７０℃に加熱した。加熱した水相を、溶解した油相にゆっくり加え、常に攪拌してエマルジョンを生成した。エマルジョンを冷却した。
【０２８５】
このように形成された各日焼け防止剤について、実施例１に記述されるように、ラブスフェア（Ｌａｂｓｐｈｅｒｅ）ＵＶ−２０００Ｓ分光計（ＵＶ透過率分析装置）を用いて２８０〜４００ｎｍの波長範囲で粗面化されたポリ（メチルメタクリレート）プラークで日焼け止め係数（ＳＰＦ）を測定した。
【０２８６】
結果を図１０に示す。
【０２８７】
【表１０】
2021519342.tif 000028
【０２８８】
大結晶ＴｉＯ２の含有は、ＳＰＦの向上につながることを明らかにすることができる。
重要なことに、大結晶ＴｉＯ２と追加のチタニア材料との組み合わせを含む製剤、すなわち、製剤４〜９は、チタニア材料を個々に含む製剤のＳＰＦ値から予想されているものと比較して優れたＳＰＦ値を有していた。したがって、予期されない相乗効果がある。
【０２８９】
組み合わせ製剤では３ｗｔ％負荷のみであるのに対し、対照製剤Ｂ（Ｍ１９５単独）は５ｗｔ％負荷を有することを留意すべきである。３ｗｔ％負荷での当該ＳＰＦ値は低くなるであろう。
【０２９０】
［実施例５］
実施例４に係る部分（ｉｉｉ）ＴｉＯ２の試料は、２つの市販のＴｉＯ２製品と共に提供された。
【０２９１】
詳細を表１１に示す。
【０２９２】
【表１１】
2021519342.tif 000029
【０２９３】
これらのＴｉＯ２製品の１つ以上をアボベンゾンと組み合わせてそれぞれ含む多くの日焼け防止製剤を調製した。
アボベンゾンは、パルソール（Ｐａｒｓｏｌ）（登録商標）１７８９（ＤＳＭニュートリショナル（Ｎｕｔｒｉｔｉｏｎａｌ）プロダクツ（Ｐｒｏｄｕｃｔｓ）ヨーロッパ社（Ｌｔｄ）から入手可能）の形態で、安息香酸エステル溶媒の３３ｗｔ％溶液として（フィンソルブ（Ｆｉｎｓｏｌｖ）（登録商標）ＴＰＰ、イノスペック  パフォーマンス  ケミカルズ社（Ｉｎｎｏｓｐｅｃ  Ｐｅｒｆｏｒｍａｎｃｅ  Ｃｈｅｍｉｃａｌｓ）から入手可能）、提供された。
【０２９４】
ＴｉＯ２製品は、微粒子型で提供された。
これらの製剤の油成分および水成分は、以下の表１２に示される通りであった。
【０２９５】
【表１２】
2021519342.tif 000030
【０２９６】
担体／ベース液キシアメーター（Ｘｉａｍｅｔｅｒ）（登録商標）ＰＭＸ−０３４５およびチタニアを除く油相成分を、１５０ｍｌのガラス瓶に量り取り、加熱プレートを使用して予熱し、穏やかな攪拌下で、６０℃〜８０℃に加熱した。
【０２９７】
全ての次のステップの間、温度を、加熱プレートを使用して６０℃を上回ったままに制御した。
全ての成分が溶けた後、担体／ベース液キシアメーター（Ｘｉａｍｅｔｅｒ）（登録商標）ＰＭＸ−０３４５を攪拌しながら添加した。混合物を、２５００ｒｐｍで１分間速度混合することによって調製した。
【０２９８】
その後、チタニアを、約１分間、２５００ｒｐｍで速度混合しながら油相に加えた。
水相成分を１００ｍｌビーカーに量り取り、ガラス棒で混合し、加熱プレートを使用して約６０℃〜８０℃に加熱した。
【０２９９】
加熱した水相を、溶解した油相にゆっくり加え、常に攪拌してエマルジョンを生成した。エマルジョンを冷却させた。冷却中、分離およびスキニング（ｓｋｉｎｎｉｎｇ）を防ぐために、プロペラミキサーを用いて穏やかな攪拌を行った。
【０３００】
その後、エマルジョンを、イカ（ＩＫＡ）  ウルトラタラックス（Ｕｌｔｒａ  Ｔｕｒｒａｘ）Ｔ２５を使用して１３４００分−１で３分間ホモジナイズした。
製剤を、ＳＰＦ値およびＵＶＡ／ＵＶＢ比を決定するために試験した。これらの値は、実施例１に記述されるように、コリパ（Ｃｏｌｉｐａ）ＩＳＯ  ２４４４３：２０１２方法を使用して、ラブスフェア（Ｌａｂｓｐｈｅｒｅ）ＵＶ−２０００Ｓ分光計（ＵＶ透過率分析装置）を用いて２８０〜４００ｎｍの波長範囲で粗面化されたポリ（メチルメタクリレート）プラークで測定された。
【０３０１】
結果を表１３に示す。
【０３０２】
【表１３】
2021519342.tif 000031
【０３０３】
アボベンゾンとＴｉＯ２とを含む全ての製剤は、アボベンゾン単独と比較して改善されたＳＰＦを有したことを明らかにすることができる。
さらに、アボベンゾンとＴｉＯ２とを含む製剤は、アボベンゾン単独と比較して１に近いＵＶＡ／ＵＶＢ比を有し、ＵＶＡおよびＵＶＢの両方の放射線に対する保護のバランスを示した。
【０３０４】
各日焼け防止製剤の変色の程度（ΔＥ＊）を測定した。
これに関して、色（Ｌ＊、ａ＊、ｂ＊）を、コニカミノルタ（Ｋｏｎｉｃａ  Ｍｉｎｏｌｔａ）ＣＲ−４１０比色計を用いて、石英プレート上で、Ｄ６５照明下で各日焼け防止製剤において測定した。測定は、（１）直ちに、および（２）不透明なプラスチック容器に室温で４週間保存後に行った。
【０３０５】
変色値を、２セットの生の色値を単純に差し引くことによって計算した。
ΔＥ＊は、知覚色空間で測定された距離である。０．２未満の差異は無視できると見なされる。
【０３０６】
結果を以下の表１４に示す。
【０３０７】
【表１４】
2021519342.tif 000032
【０３０８】
アボベンゾンと共にＴｉＯ２を含む全ての製剤（Ａ〜Ｅ）は、経時的に黄変を示すことを明らかにすることができる。
しかしながら、予想外に、黄変の程度は、ＴｉＯ２が超微細ＴｉＯ２（ＢおよびＣ）ではなく大結晶ＴｉＯ２（Ａ）である場合に小さくなる。
【０３０９】
超微細ＴｉＯ２と組み合わせた大結晶ＴｉＯ２の存在（ＤおよびＥ）は、単独のＴｉＯ２材料として超微細ＴｉＯ２を有した同等の製剤（ＢおよびＣ）と比較して黄変効果の減少につながったことも驚くべきことであった。したがって、これらの製剤は、より高いＳＰＦおよびバランスの取れたＵＶＡ／ＵＶＢ比という利点を有し、さらに予測されたであろう変色の程度の問題はない。
【０３１０】
６つの製剤は、暗条件で１２月の経年劣化にさらされた。
１２月の暗所での経年劣化後、各日焼け防止製剤の変色の程度（ΔＥ＊）を測定した。
【０３１１】
これに関して、色（Ｌ＊、ａ＊、ｂ＊）を、コニカミノルタ（Ｋｏｎｉｃａ  Ｍｉｎｏｌｔａ）ＣＲ−４１０比色計を用いて、石英プレート上で、Ｄ６５照明下で各日焼け防止製剤において測定した。測定は、（１）直ちに、および（２）不透明なプラスチック容器に室温で１２月保存後に行われた。
【０３１２】
変色値を、２セットの生の色値を単純に差し引くことによって計算した。
ΔＥ＊は、知覚色空間で測定された距離である。０．２未満の差異は無視できると見なされる。
【０３１３】
結果を以下の表１５に示す。
【０３１４】
【表１５】
2021519342.tif 000033
【０３１５】
大結晶ＴｉＯ２（Ａ）を含む試料は、ＵＶ保護ＴｉＯ２（超微細ＴｉＯ２）を含む試料よりも変色が少ないことを観察することができる。したがって、大結晶材料の利点が、暗所での１２月間の経年劣化後に明らかになった。
【０３１６】
図２は、６つの製剤の１月後および１年後の変色プロファイルを示す。
チタニア材料として超微細ＴｉＯ２のみを含む試料（試料ＢおよびＣ）は、１月および１年の両方で、大結晶ＴｉＯ２を含む試料（試料Ａ、ＤおよびＥ）よりも著しく高い黄変を有した。
【０３１７】
１２月の暗所での経年劣化後の６つの製剤における日焼け防止特性も評価した。
これに関して、各日焼け防止剤について、実施例１に記述されるように、ラブスフェア（Ｌａｂｓｐｈｅｒｅ）ＵＶ−２０００Ｓ分光計（ＵＶ透過率分析装置）を用いて２８０〜４００ｎｍの波長範囲で粗面化されたポリ（メチルメタクリレート）プラークで日焼け止め係数（ＳＰＦ）を測定した。ＵＶＡ／ＵＶＢ比も、同じ測定技術を使用し、ＵＶＡ領域（３２０〜４００ｎｍ）の吸収平均とＵＶＢ領域（２９０〜３２０ｎｍ）の吸収平均の比を計算して得た。
【０３１８】
結果を表１６に示す。
【０３１９】
【表１６】
2021519342.tif 000034
【０３２０】
大結晶ＴｉＯ２と超微細ＴｉＯ２とを組み合わせた試料ＤおよびＥは、超微細ＴｉＯ２のみを有する試料ＢおよびＣと比較してＳＰＦ値が向上していることを明らかにすることができる。
【０３２１】
一方、大結晶ＴｉＯ２と超微細ＴｉＯ２とを組み合わせた試料ＤおよびＥは、超微細ＴｉＯ２のみを有する試料ＢおよびＣそれぞれのＵＶＡ/ＵＶＢとほぼ同等のＵＶＡ/ＵＶＢ比を有する。
【０３２２】
ＳＰＦは、主にＵＶＢを測定するため、ＳＰＦ値の増加から、ＵＶＢ阻止は、大結晶ＴｉＯ２によって高められることを理解することができる。したがって、試料Ｂと比較した試料ＤのＵＶＡ/ＵＶＢ比の維持、および試料Ｃと比較した試料ＥのＵＶＡ/ＵＶＢ比の維持は、ＵＶＡ阻止が大結晶ＴｉＯ２によって同様に向上されることを実際に示す。
【０３２３】
したがって、超微細ＴｉＯ２と組み合わせて大結晶ＴｉＯ２を有する試料ＤおよびＥは、超微細ＴｉＯ２のみを有する試料ＢおよびＣと比較して、広域スペクトルの日焼け止め特性を向上させている。
【０３２４】
さらに、試料ＢおよびＣと比較して試料ＤおよびＥで明らかなように、広域スペクトル
での向上に関して、向上した色安定性を有することは、特に価値がある。表１４および表１５および図２から明らかなように、試料ＤおよびＥは、１月後および１年後の両方で、試料ＢおよびＣよりも変色が少ないという利点がある。
【０３２５】
［結論］
化粧用製剤の変色は、美的観点から問題となるが、活性化剤の効果の喪失を示すこともできる。
【０３２６】
本実施例は、特にシリカで被覆された場合、大結晶ＴｉＯ２が、アボベンゾン、パルミチン酸アスコルビル、および没食子酸プロピルの変色効果の減少につながることを示し、アボベンゾン、パルミチン酸アスコルビル、および没食子酸プロピルの全ては、変色の影響を受けやすいことが知られている化粧用成分である。
【０３２７】
これらの化粧用成分は、芳香環（具体的には、フラン環またはベンゼン環）上にジケトン部分−Ｃ（Ｏ）ＣＨ２Ｃ（Ｏ）−、または２つのオルトヒドロキシル基を有するという事実を共通して有する。これらの構造は、キレート化の場所を提供するため、全て、リガンド特性を有する化粧用活性成分である。
【０３２８】
本発明は、色の変化および効力の喪失を著しく減少させている。
さらに、大結晶ＴｉＯ２は、ＵＶ線に対する保護効果があり、このことは、ＳＰＦ寄与を提供することを意味する。
【０３２９】
当該効果は、アボベンゾンとのバランスをとることでもあり、１に近いＵＶＡ／ＵＶＢ比を可能にする。
大結晶ＴｉＯ２は、特にＮＩＲ範囲で、ＩＲ保護効果を有することがすでに知られている（例えば、ＷＯ２００９／１３６１４１およびＷＯ２０１６／１２８７２３参照）。したがって、この材料は、広域スペクトル太陽保護を有利に提供する。
【０３３０】
さらに、この大結晶ＴｉＯ２は、小結晶ＴｉＯ２（超微細または色素性）と組み合わせて使用される場合、相乗効果を有し、そのことにおいて、組み合わせから得られるＳＰＦ値は、個々のチタニア材料の純粋な相加効果から期待されるであろう値よりも著しく大きくなる。
【０３３１】
したがって、この大結晶ＴｉＯ２を小結晶ＴｉＯ２と組み合わせて使用することにより、特に有用な日焼け防止製剤を、高いＳＰＦ値で得ることができる。大結晶ＴｉＯ２と小結晶ＴｉＯ２との比率は、所望の官能特性を達成するために変えることができる。
【０３３２】
大結晶ＴｉＯ２を小結晶ＴｉＯ２（超微細または色素性）と組み合わせて含む製品は、１２月の経年劣化後でさえ、スペクトル全体（ＵＶＡおよびＵＶＢの両方）で阻止の著しい改善も示す。したがって、著しい変色の欠点なしに、有利な広域スペクトルの日焼け防止剤を得ることができる。
【図１】
2021519342.tif 000035
【図２】
2021519342.tif 000036
【国際調査報告】
2021519342.tif 000037
2021519342.tif 000038
2021519342.tif 000039